(57)【要約】【課題】ナノスケール充填剤と立体障害性アミン系光安定剤との相乗的組み合わせ【解決手段】重合体の基材と有効安定化量のナノスケール充填剤からなる重合体化合物と少なくともひとつの立体障害性アミン系光安定剤からなる群から選択される添加剤との相乗効果的混合物が、酸化、熱又は光誘発される分解の有害な効果に対して有効安定化されるものである。【特許請求の範囲】
【請求項１】
（ａ）重合体の基材、
（ｂ）少なくとも一つのナノスケール充填剤、及び
（ｃ）立体障害性アミン系光安定剤からなる群から選択される少なくとも一つの添加剤からなる酸化、熱、又は光誘発される分解の有害な効果に対し、安定化された重合体組成物。
【請求項２】
充填剤が親有機性のフィロシリケート、自然界に存在するフィロシリケート、合成されたフィロシリケート又はこれらの混合物である請求項１記載の組成物。
【請求項３】
成分（ｂ）が、成分（ａ）の重量を基に、０．５ないし１０質量％の量で存在する請求項１記載の組成物。
【請求項４】
成分（ｃ）の立体障害性アミン系光安定剤が、窒素原子上でアルコキシ部分又はシクロアルコキシ部分により置換された立体障害性アミン系光安定剤、窒素原子上で更にヒドロキシ基で置換されたアルコキシ基により置換された立体障害性アミン及び、窒素原子が、水素原子、アルキル基又はアシル基で置換された慣用の立体障害性アミンからなる群より選択されるものである請求項１記載の組成物。
【請求項５】
成分（ｃ）が、セバシン酸ビス（２，２，６，６−テトラメチルピペリジン−４−イル）と、２，４−ジクロロ−６−第三オクチルアミノ−ｓ−トリアジンと４，４'−ヘキサメチレンビス（アミノ−２，２，６，６−テトラメチルピペリジン）の重縮合生成物との１：１の混合物である請求項１記載の組成物。
【請求項６】
成分（ｃ）が、成分（ａ）の重量を基に、０．０１ないし１０質量％の量で存在する請求項１記載の組成物。
【請求項７】
（ｄ）更に、付加的な立体障害性アミン系光安定剤、紫外線吸収剤、フェノール系酸化防止剤、有機リン系安定剤、アミン系酸化防止剤、ヒドロキシルアミン系安定剤、ニトロン系安定剤、ベンゾフラノン系安定剤とアミン酸化物系安定剤からなる群より選択される少なくとも一つの添加剤を含む請求項１記載の組成物。
【請求項８】
酸化、熱、光誘発される分解の有害な効果を受けやすい、重合体の基材を有効に安定化させる方法であって、該方法は有効安定化量の
（ｂ）少なくとも一つのナノスケールの充填剤、及び
（ｃ）立体障害性アミン系光安定剤からなる群から選択される少なくとも一つの添加剤を配合することから成る方法。
【請求項９】
（ａ）重合体の基材
（ｂ）少なくとも一つのナノスケール充填剤、
（ｃ）窒素原子上でアルコキシ基により置換された立体障害性アミン系安定剤、窒素原子上でシクロアルコキシ部分により置換された立体障害性アミン系安定剤、及び、窒素原子上で更にヒドロキシ基で置換されたアルコキシ基により置換された立体障害性アミン系安定剤からなる群より選択される化合物の少なくとも一つ、
からなる難燃性重合体組成物。
【請求項１０】
（ｄ）更に、臭素化難燃剤、リンを含む難燃剤及び無機難燃剤からなる群より選択される少なくとも一つの化合物を含む請求項９記載の難燃性組成物。
【請求項１１】
（ａ）少なくとも一つのエチレン性不飽和重合性化合物若しくはカチオン重合性化合物
（ｂ）少なくとも一つのナノスケール充填剤、及び
（ｃ）エチレン性不飽和重合性化合物若しくはカチオン重合性化合物を硬化させるのに適した光開始剤の少なくとも一つ
からなる組成物。
【請求項１２】
エチレン性不飽和重合性化合物若しくはカチオン重合可能な化合物を硬化させる方法であって、該化合物に
（ｂ）少なくとも一つのナノスケール充填剤、及び
（ｃ）エチレン性不飽和重合性化合物若しくはカチオン重合性化合物を硬化させるのに適した光開始剤の少なくとも一つ
を添加すること、及び、そのようにして得られた混合物を紫外線若しくは日光又は日光に等しい光源で照射することよりなる方法。
【発明の詳細な説明】
【技術分野】
【０００１】
本発明は、酸化、熱、光誘発される分解の有害な効果に対し安定化された重合体基材、及び有効安定化量のナノスケール充填剤と、少なくとも一つの立体障害性アミン系光安定剤からなる群から選択された添加剤との相乗混合物を含む新規の重合体組成物に関するものである。
【背景技術】
【０００２】
有機材料、特に重合体に対する充填剤の添加は例えば、Ｒ．ゲッヒター（Ｇaｃｈｔｅｒ）、Ｈ．ミュラー（Ｍuｌｌｅｒ）Ｅｄｓ、プラスチック類添加剤ハンドブック、第３版、５２５〜５９１頁、ハンサー出版、ミュンヘン１９９０年、に記載され良く知られている。重合体への充填剤の使用は、例えば重合体の物理的な特性、特に密度、硬度、剛性、衝撃強度における改良をもたらす可能性があるという点で利点を持っている。充填剤はしばしば純粋な重合体より廉価であるという理由で、高価な純粋な重合体の一部を充填剤により置きかえることが重合体のコストの削減をも導くものである。
【非特許文献１】
Ｒ．ゲッヒター（Ｇaｃｈｔｅｒ）、Ｈ．ミュラー（Ｍuｌｌｅｒ）Ｅｄｓ、プラスチック類添加剤ハンドブック、第３版、５２５〜５９１頁、ハンサー出版、ミュンヘン１９９０年
【発明の開示】
【発明が解決しようとする課題】
【０００３】
ナノスケール充填剤の配合により、マイクロスケールの通常の充填剤粒子が２０ないし５０重量％であるのにくらべ、５ないし１０重量％程度のより低い濃度で、重合体の物理的な特性が改善され得る。ナノスケール充填剤を含む重合体は光沢のような改善された表面特性、加工時のより低い器具磨耗、そしてより良いリサイクルのための条件を示す。
【０００４】
ナノスケール充填剤またはナノ複合材料からなる重合体組成物は、優れた表面外観、靭性、延性、張力強度のような特性を示す。しかしながらこのような重合体組成物は、従来のマイクロスケール充填剤からなる組成物に等しい長期安定性をもたない。長期安定性は、例えば、熱や酸素や光下での長期間老化後の色や光沢の変化で測定される。
【０００５】
ＷＯ−Ａ−９９／４１２９９は、ポリアミドと処理されたシリケートの重合体のナノ複合体生成物を目的としている。
【０００６】
ＷＯ−Ａ−０１／０４１９７は、一つまたはそれ以上のポリアミド重合体または共重合体、一つまたはそれ以上の層粘土材料、及び一つまたはそれ以上のアルコキル化アンモニウム陽イオンからなるポリアミド組成物を開示している。
【課題を解決するための手段】
【０００７】
重合体の基材に、有効安定化量の、ナノスケール充填剤と少なくとも一つの立体障害性アミン系光安定剤からなる群から選択される添加剤との相乗混合物を配合することによって前記重合体の基材が酸化、熱、光誘発される分解の有害な効果に対して、安定化されるということが現在わかった。驚くべきことに、通常の使用水準のナノスケール充填剤と少なくとも一つの立体障害性アミン系光安定剤からなる群から選択される添加剤からなる重合体組成物は、熱と光への暴露下で長期間老化させると、通常の使用水準の従来のマイクロスケール充填剤と少なくとも一つの立体障害性アミン系光安定剤からなる群から選択される添加剤とからなる重合体組成物と同様に良い性能を示す。
【発明を実施するための最良の形態】
【０００８】
本発明は、
（ａ）重合体の基材、
（ｂ）少なくとも一つのナノスケール充填剤、および
（ｃ）少なくとも一つの立体障害性アミン系光安定剤からなる群から選択される添加剤からなり、
酸化、熱、光誘発される分解の有害な効果に対して安定化された重合体組成物に関するものである。
【０００９】
成分（ａ）の重合体の基材は、天然又は合成された重合体又は共重合体である。成分（ａ）の基材は例えば合成された重合体、特にポリアミドやポリオレフィンのような熱可塑性重合体である。ポリオレフィンは例えばポリプロピレン又はポリエチレンである。
【００１０】
成分（ａ）のふさわしい重合体の基材は、例えば、以下の通りである。
【００１１】
１．モノオレフィンやジオレフィンの重合体、例えばポリプロピレン、ポリイソブチレン、ポリブテ−１−エン、ポリ−４−メチルペンテ−１−エン、ポリビニルシクロヘキサン、ポリイソプレン又はポリブタジエン、同様に、シクロオレフィンの重合体、例えばシクロペンテン又はノルボルネンの重合体、ポリエチレン（所望により橋脚結合し得る）、例えば高密度ポリエチレン（ＨＤＰＥ）、高密度で高分子量のポリエチレン（ＨＤＰＥ−ＨＭＷ）、高密度で超高分子量のポリエチレン（ＨＤＰＥ−ＵＨＭＷ）、中密度のポリエチレン（ＭＤＰＥ）、低密度のポリエチレン（ＬＤＰＥ）、線状低密度ポリエチレン（ＬＬＤＰＥ）、（ＶＬＤＰＥ）そして（ＵＬＤＰＥ）である。
【００１２】
ポリオレフィン類、例えば、先のパラグラフで例に示したモノオレフィンの重合体、好ましくはポリエチレンとポリプロピレンは、異なる方法、特に以下の方法によって製造され得る。
【００１３】
ａ）ラジカル重合（通常、高圧昇温下）
【００１４】
ｂ）通常一つ又はそれ以上の周期律表のＩＶｂ族、Ｖｂ族、ＶＩｂ族若しくはＶＩＩＩ族の金属を含む触媒を用いた触媒重合。これらの金属は、通常一つ又はそれ以上の配位子、典型的には、π−若しくはσ−配位しても良い酸化物類、ハロゲン化物類、アルコラート類、エステル類、エーテル類、アミン類、アルキル類、アルケニル類及び／又はアリール類を有する。これらの金属錯体は、遊離形態にあるか又は、基材上に、典型的には、活性化された塩化マグネシウム、塩化チタン（ＩＩＩ）、アルミナ又は酸化ケイ素上に固定されていて良い。これらの触媒は重合化媒体中で可溶若しくは不溶であり得る。触媒はそれ自身重合化に使われ得るか、又は更なる活性剤、典型的にはアルキル金属、水素化金属、ハロゲン化アルキル金属、酸化アルキル金属若しくはアルキルオキサン金属を使用して良く、前記金属は周期律表のＩａ族、ＩＩａ族及びＩＩＩａ族に属する元素である。活性剤は、更なるエステル、エーテル、アミン又はシリルエーテル基で都合良く改質され得る。これらの触媒システムは通常フィリップス、スタンダードオイルインディアナ、チーグラー（−ナッタ）、ＴＮＺ（デュポン）、メタロセン又はシングルサイト触媒（ＳＳＣ）と呼ばれる
【００１５】
２．１）で述べた重合体の混合物、例えばポリプロピレンとポリイソブチレンの混合物、ポリプロピレンとポリエチレンの混合物（例えばＰＰ／ＨＤＰＥ、ＰＰ／ＬＤＰＥ）、及び違うタイプのポリエチレン同士の混合物（例えばＬＤＰＥ／ＨＤＰＥ）。
【００１６】
３．モノオレフィン及びジオレフィンの、互いの、若しくは他のビニルモノマー類との、共重合体、例えばエチレン／プロピレン共重合体、線状低密度ポリエチレン（ＬＬＤＰＥ）及び該ポリエチレンと低密度ポリエチレン（ＬＤＰＥ）との混合物、プロピレン／ブテ−１−エン共重合体、プロピレン／イソブチレン共重合体、エチレン／ブテ−１−エン共重合体、エチレン／ヘキセン共重合体、エチレン／メチルペンテン共重合体、エチレン／ヘプテン共重合体、エチレン／オクテン共重合体、エチレン／ビニルシクロへキサン共重合体、エチレン／シクロオレフィン共重合体（例；ＣＯＣのようなエチレン／ノルボルネン）、エチレン／１−オレフィン共重合体、ここで１−オレフィンはその場で生成する；プロピレン／ブタジエン共重合体、イソブチレン／イソプレン共重合体、エチレン／ビニルシクロへキセン共重合体、エチレン／アルキルアクリレート共重合体、エチレン／アルキルメタクリレート共重合体、エチレン／ビニルアセテート共重合体若しくはエチレン／アクリル酸共重合体とそれらの塩（イオノマー）、同様にエチレンのプロピレンと及びヘキサジエン、ジシクロペンタジエン又はエチリジエン−ノルボルネンのようなジエンとの三元共重合体；そしてこれらの共重合体の互いとの及び上述１）の重合体との混合物、例えばポリプロピレン／エチレン−プロピレン共重合体、ＬＤＰＥ／エチレン−ビニルアセテート共重合体（ＥＶＡ）、ＬＤＰＥ／エチレン−アクリル酸共重合体（ＥＡＡ）、ＬＬＤＰＥ／ＥＶＡ、ＬＬＤＰＥ／ＥＡＡ及び交互又はランダムのポリアルキレン／カーボンモノキサイド共重合体及びそれらと例えばポリアミドなどの他の重合体との混合物。
【００１７】
４．炭素水素樹脂の水素化された改質物（例えば粘着付与剤）及びポリアルキレンと澱粉との混合物を含む炭化水素樹脂（例えば、炭素原子数５ないし９のもの）。
１．）ないし４．）の単独重合体と共重合体はシンジオタクチック、アイソタクチック、ヘミアイソタクチック、アタクチックを含むいかなる立体構造をも有してよい。ここでアタクチック重合体が好ましい。立体ブロック重合体も含まれる。
【００１８】
５．ポリスチレン、ポリ（ｐ−メチルスチレン）、ポリ（α−メチルスチレン）。
【００１９】
６．スチレン、α−メチルスチレン、ビニルスチレンのすべての異性体、特にｐ−ビニルトルエン、エチルスチレンの全ての異性体、プロピルスチレン、ビニルビフェニル、ビニルナフタレン、及びビニルアントラセン及びそれらの混合物を含むビニル芳香族モノマーから誘導される芳香族単独重合体及び共重合体。単独重合体及び共重合体は、シンジオタクチック、アイソタクチック、ヘミアイソタクチック、アタクチックを含むいかなる立体構造をも有し得る。ここでアタクチック重合体が好ましい。立体ブロック重合体も含まれる。
【００２０】
６ａ．前述のビニル芳香族モノマーと、エチレン、プロピレン、ジエン、ニトリル、酸、無水マレイン酸、マレイン酸イミド、ビニルアセテート及び塩化ビニル、又はアクリル誘導体とそれらの混合物から選択されるコモノマーを含む共重合体、例えば、スチレン／ブタジエン、スチレン／アクリロニトリル、スチレン／エチレン（狭義の共重合体）、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート；スチレンポリマーと他のポリマーとの高い衝撃強さをもつ混合物、例えばポリアクリレート、ジエンポリマー、又は、エチレン／プロピレン／ジエンの三元共重合体；そしてスチレン／ブタジエン／スチレン、スチレン／イソプレン／スチレン、スチレン／エチレン／ブチレン／スチレン又はスチレン／エチレン／プロピレン／スチレンのようなスチレンのブロック重合体。
【００２１】
６ｂ．６．）で述べられた重合体の水素化により誘導される水素化された芳香族重合体。特にしばしばポリビニルシクロへキサン（ＰＶＣＨ）として言及される、アタクチックポリスチレンの水素化により製造されるポリシクロへキシルエチレン（ＰＣＨＥ）を含む。
【００２２】
６ｃ．６ａ．）で述べられた重合体の水素化によって誘導される水素化された芳香族重合体。
【００２３】
単独重合体と共重合体は、シンジオタクチック、アイソタクチック、ヘミアイソタクチック、アタクチックを含むいかなる立体構造をも有してよい。ここでアタクチック重合体が好ましい。立体ブロック重合体も含まれる。
【００２４】
７．スチレン又は−メチルスチレンのようなビニル芳香族モノマーのグラフト共重合体。例えばポリブタジエンにスチレン、ポリブタジエン−スチレン若しくはポリブタジエン−アクリロニトリル共重合体にスチレン；ポリブタジエンにスチレン及びアクリロニトリル（若しくはメタアクリロニトリル）；ポリブタジエンにスチレン、アクリロニトリル及びメチルメタクリレート；ポリブタジエンにスチレン及び無水マレイン酸；ポリブタジエンにスチレン、アクリロニトリル及び無水マレイン酸若しくはマレイン酸イミド；ポリブタジエンにスチレン及びマレイン酸イミド；ポリブタジエンにスチレン及びアルキルアクリレート若しくはメタアクリレート；エチレン／プロピレン／ジエンの三元共重合体にスチレン及びアクリロニトリル；ポリアルキルアクリレート若しくはポリアルキルメタクリレート、スチレン及びアクリロニトリルにアクリレート／ブタジエン共重合体にスチレン及びアクリロニトリル、同様にそれらと６）に挙げられている共重合体との混合物、例えばＡＢＳ、ＳＡＮ、ＭＢＳ、ＡＳＡ若しくはＡＥＳ重合体として知られている共重合体混合物
【００２５】
８．次のようなハロゲン含有重合体。ポリクロロプレン、塩素化ゴム類、イソブチレン−イソプレンの塩素化臭素化重合体（ハロブチルゴム）、塩素化若しくはスルホ塩素化ポリエチレン、エチレンと塩素化エチレンの共重合体、エピクロロヒドリンの単独重合体及び共重合体、特にハロゲン含有ビニル化合物の重合体、例えばポリ塩化ビニル、ポリ塩化ビニリデン、ポリフッ化ビニル、ポリフッ化ビニリデン、同様にそれら共重合体、例えば、塩化ビニル／塩化ビニリデン、塩化ビニル／ビニルアセテート又は塩化ビニリデン／ビニルアセテート共重合体。
【００２６】
９．α，β−不飽和酸とその誘導体から誘導される重合体。例えばポリアクリレート及びポリメタアクリレート；ブチルアクリレートで耐衝撃性を改良したポリメチルメタアクリレート、ポリアクリルアミド及びポリアクリロニトリル。
【００２７】
１０．９）で述べたモノマー同士又は他の不飽和モノマーとの共重合体。例えばアクリロニトリル／ブタジエン共重合体、アクリロニトリル／アルキルアクリレート共重合体、アクリロニトリル／アルコキシアルキルアクリレート若しくはアクリロニトリル／ハロゲン化ビニル共重合体又はアクリロニトリル／アルキルメタクリレート／ブタジエン三元共重合体
【００２８】
１１．不飽和アルコール類及びアミン類又はそれらのアシル誘導体類又はアセタール類、それらから誘導される重合体。例えばポリビニルアルコール、ポリビニルアセテート、ポリビニルステアレート、ポリビニルベンゾエート、ポリビニルマレエート、ポリビニルブチラール、ポリアリルフタレート、又はポリアリルメラミン；同様に上述１）で挙げたオレフィンとそれらの共重合体。
【００２９】
１２．次のような環状エーテルの単独重合体及び共重合体。ポリアルキレングリコール、ポリエチレンオキシド、ポリプロピレンオキシド又は、ビスグリシジルエーテルとそれらの共重合体。
【００３０】
１３．ポリオキシメチレン及びコモノマーとしてエチレンオキシドを含むポリオキシメチレン類のようなポリアセタール類。ポリウレタン、アクリレート又はＭＢＳで改質されたポリアセタール類。
【００３１】
１４．ポリフェニレンオキシド及びポリフェニレンスルファイド、そしてスチレンの重合体若しくはポリアミド類とポリフェニレンオキシドの混合物。
【００３２】
１５．ヒドロキシ基を末端基とするポリエーテル、ポリエステル又はポリブタジエンが一方で、他方が脂肪族又は、芳香族のポリイソシアネート類から誘導されたポリウレタン類、同様にその前駆体。
【００３３】
１６．ジアミン類及びジカルボン酸類から及び／又はアミノカルボン酸類若しくは対応するラクタム類から誘導されるポリアミド及びコポリアミド類。例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から出発する芳香族ポリアミド；ヘキサメチレンジアミンとイソフタル酸若しくは／及びテレフタル酸から、改質剤としてのエラストマーを使用して又は使用せずに調製されたポリアミド、例えば、ポリ−２，４，４，−トリメチルヘキサメチレンテレフタルアミド若しくはポリ−ｍ−フェニレンイソフタルアミド；そして前述のポリアミド類とポリオレフィン類、オレフィンの共重合体、異性体又は化学的に結合したか又はグラフト結合したエラストマーとのブロック共重合体；又はポリエーテルとの、例えばポリエチレングリコールとの、ポリプロピレングリコールとの若しくはポリテトラメチレングリコールとのブロック共重合体；同様にＥＰＤＭ又はＡＢＳで改質されたポリアミド類若しくはコポリアミド類；及び加工（ＲＩＭポリアミドシステム）の間に縮合されたポリアミド類。
【００３４】
１７．ポリ尿素類、ポリイミド類、ポリアミド−イミド類、ポリエーテルイミド類、ポリエステルイミド類、ポリヒダントイン類、ポリベンズイミダゾール類。
【００３５】
１８．ジカルボン酸類とジオール類から及び／又はヒドロキシカルボン酸類若しくは対応するラクトン類から誘導されるポリエステル。例えばポリエチレンテレフタレート、ポリブチレンテレフタレート、ポリ−１，４−ジメチロールシクロヘキサンテレフタレート、ポリアルキレンナフタレート（ＰＡＮ）とポリヒドロキシベンゾエート、同様にヒドロキシ基を末端基とするポリエーテル類から誘導されるブロックコポリエーテル類；また、ポリカーボネート類又はＭＢＳで改質されたポリエステル。参考文献としてこの中に組み込まれた米国特許Ｎｏ．５，８０７，９３２（ｃｏｌｕｍｎ２，ｌｉｎｅ５３）で定義されたポリエステル類及びポリエステル共重合体
【００３６】
１９．ポリカーボネート類及びポリエステルカーボネート類。
【００３７】
２０．ポリケトン類
【００３８】
２１．ポリスルフォン類、ポリエーテルスルフォン類、及びポリエーテルケトン類
【００３９】
２２．フェノール／ホルムアルデヒド樹脂、尿素／ホルムアルデヒド樹脂、及びメラミン／ホルムアルデヒド樹脂のような、一方がアルデヒド類、他方がフェノール類、尿素類及びメラミン類から誘導される架橋重合体。
【００４０】
２３．乾性ないし不乾性のアルキド樹脂
【００４１】
２４．架橋剤としての多価アルコール及びビニル化合物を有する飽和及び不飽和ジカルボン酸類のコポリエステルから誘導される不飽和のポリエステル樹脂及びそれらの難燃性のハロゲン含有改質物
【００４２】
２５．置換アクリレート類、例えばエポキシアクリレート類、ウレタンアクリレート類、又はポリエステルアクリレート類から誘導される架橋性アクリル樹脂。
【００４３】
２６．メラミン樹脂類、尿素樹脂類、イソシアネート類、イソシアヌレート類、ポリイソシアネート類、又は、エポキシ樹脂で橋かけしたポリアルキド樹脂類、ポリエステル樹脂とアクリレート樹脂。
【００４４】
２７．脂肪族、環状脂肪族、複素環式又は芳香族のグリシジル化合物から誘導される架橋エポキシ樹脂。例えば、促進剤を使用して又は不使用で、無水物類やアミン類のような慣用の硬化剤で架橋された、ビスフェノールＡ及びビスフェノールＦのジグリシジルエーテルの生成物。
【００４５】
２８．セルロース、ゴム、ゼラチンのような天然の重合体及び化学的に改質されたそれらの同族列誘導体。例えばセルロースアセテート類、セルロースプロピオネート類、セルロースブチレート類、又はメチルセルロースのようなセルロースエーテル類；同様にロジンとその誘導体。
【００４６】
２９．前述の重合体の混合物（ポリブレンド）。例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６と共重合体、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００４７】
３０．純水なモノマー性化合物又はそのような化合物の混合物である自然に存在する有機材料及び合成有機材料。例えば鉱物油、動物性及び植物性脂肪、油とワックス、又は合成エステルをベースとした油、脂肪、ワックス（例、フタレート類、アジペート類、ホスフェート類、トリメリテート類）、及び、合成エステルと鉱物油のあらゆる重量比での混合物、典型的には、紡績組成物として使用されるもの、またそのような素材の水性エマルジョン。
【００４８】
３１．天然又は合成ゴムの水性エマルジョン。例えば天然のラテックス又はカルボキシ化されたスチレン／ブタジエン共重合体のラテックス類
【００４９】
３２．ポリシロキサン類。例えば米国特許Ｎｏ．４，２５９，４６７に記載されているような軟質の、親水性のポリシロキサン類；及び例えば米国特許Ｎｏ．４，３５５，１４７に記載されているような硬質有機ポリシロキサン類。
【００５０】
３３．不飽和アクリルポリアセトアセテート樹脂又は不飽和アクリル樹脂と組み合わさったポリケチミン類。不飽和のアクリル樹脂はウレタンアクリレート類、ポリエーテルアクリレート類、不飽和の側基を持つビニル又はアクリル共重合体、そしてアクリル化メラミン類を含む。ポリケチミン類は酸触媒の存在下ポリアミン類とケトン類から製造される。
【００５１】
３４．エチレン性不飽和モノマー又はオリゴマー及びポリ不飽和脂肪族オリゴマーの重合体を含む放射線硬化性組成物。
【００５２】
３５．ＬＳＥ−４１０３（モンサト；Ｍｏｎｓａｎｔｏ）のようなエポキシ官能性エーテル化ハイソリッドのメラミン樹脂によって架橋された光安定性エポキシ樹脂のようなエポキシメラミン樹脂。
【００５３】
成分（ａ）の重合体基材は、特に例えばポリアミド類又はポリオレフィン類などの熱可塑性重合体からなる群から選択される。ポリオレフィン類は、例えば、ポリエチレン及びポリプロピレンである。
【００５４】
成分（ａ）の特に興味深いものは、ポリアミド、例えばポリプロピレン若しくはポリエチレンのような熱可塑性ポリオレフィン、ＡＢＳ若しくは耐衝撃性ポリスチレン（ＨＩＰＳ）である。
【００５５】
"ｎａｎｏｃｌａｙｓ（ナノ粘土）"としても言及されるナノスケール充填剤は例えば米国特許Ｎｏ．５，８５３，８８６及びＮｏ．６，０２０，４１９に開示されており、その関連開示内容は参考文献としてここに組み込まれている。
【００５６】
本発明におけるナノスケール充填剤は、例えばフィロシリケート類又はスメクタイト粘土、例えば親有機性のフィロシリケート類、天然のフィロシリケート類、合成フィロシリケート類若しくはそのようなシリケート類の混合である。本ナノスケール充填剤は、例えばモンモリロナイト、ベントナイト、バイデライト、ヘクトライト、サポナイト若しくはスチーブンサイトなどである。
【００５７】
例えば、ナノスケールのモンモリロナイトは、"平らな"又は小板状の構造を持っている。その小板状のものは通常厚さ約２ｎｍ以下の厚さを有する。その小板又は粒子は通常平均直径２０ないし３０，０００ｎｍであり、長さと幅の比率は３０，０００：１と２０：１の間である。このような構造の商業的に入手可能なナノスケールのモンモリロナイトは、ナノコール社製のナノマー（ＮａｎｏｍｅｒR）Ｉ．４２Ｅ及びサザンクレイ社製のクロイサイト（ＣｌｏｉｓｉｔｅR）３０Ｂがある。
【００５８】
ナノスケール充填剤は高い表面エネルギーを有する極端に広い表面を持つ。それゆえ、表面エネルギーの不活性化及びナノスケール充填剤と重合体の相溶化は、凝固を避けるため及び、重合体の中でナノスケール充填剤が良好に分散するために、一般的なマイクロスケール充填剤とのそれにくらべより重要である。フィロシリケートのようなナノスケール充填剤は例えば、アルキルアンモニウム塩とのイオン交換によって親有機性にさせる。このようなナノスケールの親有機性のフィロシリケートはより膨潤性が良く、重合体マトリックスの中により分散しやすい。
【００５９】
処理されたナノスケール充填剤は"処理された層状粘土物質（ｔｒｅａｔｅｄ  ｌａｙｅｒｅｄ  ｃｌａｙ  ｍａｔｅｒｉａｌ）"又は"有機粘土（ｏｒｇａｎｏｃｌａｙ）"とも言われる。
【００６０】
成分（ｂ）のナノスケール充填剤は、成分（ａ）の重量に基づき０．５ないし１０重量％の濃度で本発明の組成物の中に存在し、例えば成分（ａ）の重量に基づき、１ないし９重量％、３ないし７重量％、例えば５重量％である。
【００６１】
成分（ｃ）の立体障害性アミン光安定剤（ＨＡＬＳ）は、窒素原子上でアルコキシ部分若しくはシクロアルコキシ部分で置換された立体障害性アミン、窒素原子上でヒドロキシ基で更に置換されたアルコキシ基により置換された立体障害性アミン、及び窒素原子が水素原子、アルキル基、アシル基などの類により置換された従来の立体障害性アミンからなる群より選択される。
【００６２】
アルコキシ基は、２５個までの炭素原子を有する枝分かれ又は直鎖の基、例えば、メトキシ基、エトキシ基、プロポキシ基、イソプロポキシ基、ｎ−ブトキシ基、イソブトキシ基、ペンチルオキシ基、イソペンチルオキシ基、ヘキシルオキシ基、ヘプチルオキシ基、オクチルオキシ基、デシルオキシ基、テトラデシルオキシ基、ヘキサデシルオキシ基、オクタデシルオキシ基である。本アルコキシ基は、１ないし１２個の炭素原子を有してよく、例えば１ないし８個の炭素原子、例えば、１ないし６個の炭素原子を有する。
【００６３】
シクロアルコキシ基は、例えば炭素原子数５ないし１２のシクロアルコキシ基で、例えば、シクロペンチルオキシ又はシクロヘキシルオキシである。
【００６４】
アルキル基は、２５個までの炭素原子を有する枝分かれ又は直鎖の基で、例えばメチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル、テトラデシル基、ペンタデシル基、ヘキサデシル基、ヘプタデシル基、オクタデシル基、イソシル基若しくはドコシル基である。
【００６５】
窒素原子上でアルコキシ部分若しくはシクロアルコキシ部分により置換された立体障害性アミンは、当業界で良く知られている。これらは米国特許Ｎｏ．５，２０４，４７３中で詳細に記載され、関連部分が参考文献としてこの中に組み込まれている。
【００６６】
窒素原子上でアルコキシ部分、シクロアルコキシ部分又はベンジルオキシ部分により置換された本発明に有用な立体障害性アミンは、次のようなものを含んでいる。
【００６７】
ビス（１−オクチルオキシ−２，２，６，６−テトラメチルピペリジン−４−イル）セバケ−ト；
ビス（１−シクロヘキシルオキシ−２，２，６，６−テトラメチルピペリジン−４−イル）セバケ−ト；
１−シクロヘキシルオキシ−２，２，６，６−テトラメチル−４−オクタデシルアミノピペリジン；
２，４−ビス［（１−シクロヘキシルオキシ−２，２，６，６−テトラメチルピペリジン−４−イル）ブチルアミノ］−６−（２−ヒドロキシエチルアミノ−ｓ−トリアジン；
ビス（１−シクロヘキシルオキシ−２，２，６，６−テトラメチルピペリジン−４−イル）アジペート；
４，４'−ヘキサメチレンビス（アミノ−（１−オクチルオキシ−２，２，６，６−テトラメチルピペリジン）と２−クロロ−４，６−ビス（ジブチルアミノ）−ｓ−トリアジンを末端に付加された２，４−ジクロロ−６−［（１−オクチルオキシ−２，２，６，６−テトラメチルピペリジン−４−イル）ブチルアミノ］−ｓ−トリアジンとの縮合生成物である、オリゴマー状化合物；
４，４'−ヘキサメチレンビス（アミノ−（１−シクロヘキシルオキシ−２，２，６，６−テトラメチルピペリジン））と２−クロロ−４，６−ビス（ジブチルアミノ）−ｓ−トリアジンを末端に付加された２，４−ジクロロ−６−［（１−シクロヘキシルオキシ−２，２，６，６−テトラメチルピペリジン−４−イル）ブチルアミノ］−ｓ−トリアジンの縮合生成物であるオリゴマー状化合物；
４，４'−ヘキサメチレンビス（アミノ−（１−プロピルオキシ−２，２，６，６−テトラメチルピペリジン））と２−クロロ−４，６−ビス（ジブチルアミノ）−ｓ−トリアジンを末端に付加された２，４−ジクロロ−６−［（１−プロピルオキシ−２，２，６，６−テトラメチルピペリジン−４−イル）ブチルアミノ］−ｓ−トリアジンの縮合生成物であるオリゴマー状化合物（以下の対応するＮ−Ｈ立体障害性アミンのｎ−プロポキシ誘導体）；
４，４'−ヘキサメチレンビス（アミノ−（１−アセトイルオキシ−２，２，６，６−テトラメチルピペリジン））と２−クロロ−４，６−ビス（ジブチルアミノ）−ｓ−トリアジンを末端に付加された２，４−ジクロロ−６−［（１−アセトイルオキシ−２，２，６，６−テトラメチルピペリジン−４−イル）ブチルアミノ］−ｓ−トリアジンの縮合生成物であるオリゴマー状化合物；
１−メトキシ−４−ヒドロキシ−２，２，６，６−テトラメチルピペリジン；
１−オクチルオキシ−４−ヒドロキシ−２，２，６，６−テトラメチルピペリジン；
１−シクロヘキシルオキシ−４−ヒドロキシ−２，２，６，６−テトラメチルピペリジン；
１−メトキシ−４−オキソ−２，２，６，６−テトラメチルピペリジン；
１−オクチルオキシ−４−オキソ−２，２，６，６−テトラメチルピペリジン；
１−シクロヘキシルオキシ−４−オキソ−２，２，６，６−テトラメチルピペリジン；
ビス（１−ヘプチルオキシ−２，２，６，６−テトラメチルピペリジン−４−イル）セバケート；
ビス（１−ノニルオキシ−２，２，６，６−テトラメチルピペリジン−４−イル）セバケート；
ビス（１−ドデシルオキシ−２，２，６，６−テトラメチルピペリジン−４−イル）セバケート；
Ｎ，Ｎ'，Ｎ"，Ｎ'"−テトラキス［（４，６−ビス（ブチル−１−オクチルオキシ−２，２，６，６−ペンタメチルピペリジン−４−イル）−アミノ−ｓ−トリアジン−２−イル］−１，１０−ジアミノ−４，７−ジアザデカン；及び
【化１】
2004530785.tif 000002
式中、Ｒ'は、
【化２】
2004530785.tif 000003
である。
【００６８】
この特定のヒドロカルビルオキシ立体障害性アミン安定剤、ＣＡＳ＃１９１６８０−８１−６は、米国特許Ｎｏ．５，８４４，０２６に記載されている。
【００６９】
窒素原子上でヒドロキシ基置換アルコキシ基部分により置換された、本発明に有用な立体障害性アミンは、次のようなものを含んでいる。
【００７０】
１−（２−ヒドロキシ−２−メチルプロポキシ）−４−オクタデカノイルオキシ−２，２，６，６−テトラメチルピペリジン；
１−（２−ヒドロキシ−２−メチルプロポキシ）−４−ヒドロキシ−２，２，６，６−テトラメチルピペリジン；
１−（２−ヒドロキシ−２−メチルプロポキシ）−４−オキソ−２，２，６，６−テトラメチルピペリジン；
ビス（１−（２−ヒドロキシ−２−メチルプロポキシ）−２，２，６，６−テトラメチルピペリジン−４−イル）セバケート；
ビス（１−（２−ヒドロキシ−２−メチルプロポキシ）−２，２，６，６−テトラメチルピペリジン−４−イル）アジペート；
ビス（１−（２−ヒドロキシ−２−メチルプロポキシ）−２，２，６，６−テトラメチルピペリジン−４−イル）サクシネート；
ビス（１−（２−ヒドロキシ−２−メチルプロポキシ）−２，２，６，６−テトラメチルピペリジン−４−イル）グルタレート；及び
２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン。
【００７１】
本発明に有用な従来の立体障害性アミン類は次のものを含む。
【００７２】
４，４'−ヘキサメチレンビス（アミノ−（２，２，６，６−テトラメチルピペリジン））と２−クロロ−４，６−ビス（ジブチルアミノ）−ｓ−トリアジンを末端に付加された２，４−ジクロロ−６−［（２，２，６，６−テトラメチルピペリジン−４−イル）ブチルアミノ］−ｓ−トリアジンの縮合生成物であるオリゴマー状化合物；
ビス（２，２，６，６−テトラメチルピペリジン−４−イル）セバケート；
２，４−ジクロロ−６−第三−オクチルアミノ−ｓ−トリアジンと４，４'ヘキサメチレンビス（アミノ−２，２，６，６−テトラメチルピペリジン）の重縮合物；
１−（２−ヒドロキシエチル）−２，２，６，６−テトラメチル−４−ヒドロキシピペリジンと琥珀酸の重縮合物；
４，４'−ヘキサメチレンビス（アミノ−２，２，６，６−テトラメチルピペリジン）と１，２−ジブロモエタンの重縮合物；
２，４−ジクロロ−６−第三−オクチルアミノ−ｓ−トリアジンと４，４'−ヘキサメチレンビス（アミノ−２，２，６，６−テトラメチルピペリジン）の重縮合物とビス（２，２，６，６−テトラメチルピペリジン−４−イル）セバケ−トの混合物；
２，４−ジクロロ−６−第三−オクチルアミノ−ｓ−トリアジンと４，４'−ヘキサメチレンビス（アミノ−２，２，６，６−テトラメチルピペリジン）の重縮合物と琥珀酸と１−（２−ヒドロキシエチル）−２，２，６，６−テトラメチル−４−ヒドロキシピペリジンの重縮合物の混合物；
ビス（１，２，２，６，６−ペンタメチルピペリジン−４−イル）セバケート；
ジ（１，２，２，６，６−ペンタメチルピペリジン−４−イル）（３，５−ジ−第三ブチル−４−ヒドロキシベンジル）ブチルマロネート；
４−ベンゾイル−２，２，６，６−テトラメチルピペリジン；
４−ステアリルオキシ−２，２，６，６−テトラメチルピペリジン；
トリス（２，２，６，６−テトラメチルピペリジン−４−イル）ニトリロトリアセテート；
テトラキス（２，２，６，６−テトラメチルピペリジン−４−イル）１，２，３，４−ブタンテトラカルボキシレート；
テトラキス（１，２，２，６，６−ペンタメチルピペリジン−４−イル）１，２，３，４−ブタンテトラカルボキシレート；
２，４−ジクロロ−６−モルホリノ−ｓ−トリアジンと４，４'−ヘキサメチレンビス（アミノ−２，２，６，６−テトラメチルピペリジン）の重縮合物；
２，４−ジクロロ−６−モルホリノ−ｓ−トリアジンと４，４'−ヘキサメチレンビス（アミノ−（１−メチル−２，２，６，６−テトラメチルピペリジン））の重縮合物；
Ｎ，Ｎ'，Ｎ"，Ｎ'"−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカン；
オクタメチレンビス（２，２，６，６−テトラメチルピペリジン−４−カルボキシレート）；
Ｎ−２，２，６，６−テトラメチルピペリジン−４−イル−ｎ−ドデシルサクシニイミド；
Ｎ−１，２，２，６，６−ペンタメチルピペリジン−４−イル−ｎ−ドデシルサクシニイミド；
Ｎ−１−アセチル−２，２，６，６−テトラメチルピペリジン−４−イル−ｎ−ドデシルサクシニイミド；
４−炭素原子数１５ないし１７のアルカノイルオキシ−２，２，６，６−テトラメチルピペリジン；
２，４−ジクロロ−６−シクロヘキシルアミノ−ｓ−トリアジンと４，４'−ヘキサメチレンビス（アミノ−２，２，６，６−テトラメチルピペリジン）の重縮合物；
１，５−ビス（２，２，６，６−テトラメチルピペリジン−４−イル）−１，５−ジアザ−４−オキソプロパン；
メチルメタクリレート、エチルアクリレートと２，２，６，６−テトラメチルピペリジン−４−イルアクリレートの共重合体；
Ｎ−オクタデシルマレイミド、スチレンとＮ−（２，２，６，６−テトラメチルピペリジン−４−イル）マレイミドの共重合体；
１，３，５−トリス［３−（２，２，６，６−ピペリジン−４−イルアミノ）−２−ヒドロキシ−プロピル）イソシアヌレート；
Ｎ−［２−（２，２，６，６−テトラメチルピペリジン−４−イル）オクサルアミド−１−イル］マレイミドから誘導される構造単位を含むオレフィン共重合体；
２，２，４，４−テトラメチル−７−オキサ−３，２０−ジアザ−２１−オキソ−ジスピロ［５，１，１１，２］ヘンイコサン；
（炭素原子数１２ないし１４の）アルキル−３−（２，２，４，４−テトラメチル−７−オキサ−３，２０−ジアザ−２１−オキソ−ジスピロ［５，１，１１，２］ヘンイコサン−２０−イル）プロピオネート；
エピクロロヒドリンと２，２，４，４−テトラメチル−７−オキサ−３，２０−ジアザ−２１−オキソ−ジスピロ［５，１，１１，２］ヘンイコサンの反応生成物；
１，３−ジ（２，２，６，６−テトラメチルピペリジン−４−イル）２，４−ジトリデシルブタンテトラカルボキシレート；
１，３−ジ（１，２，２，６，６−ペンタメチルピペリジン−４−イル）２，４−ジトリデシルブタンテトラカルボキシレート；
３，９−ビス（１，１−ジメチル−２−ヒドロキシエチル）−２，４，８，１０−テトラオクサスピロ［５．５］ウンデカン、テトラメチル１，２，３，４−ブタンテトラカルボキシレートと２，２，６，６−テトラメチル−４−ヒドロキシピペリジンの重縮合物；
３，９−ビス（１，１−ジメチル−２−ヒドロキシエチル）−２，４，８，１０−テトラオクサスピロ［５．５］ウンデカン，テトラメチル１，２，３，４−ブタンテトラカルボキシレートと１，２，２，６，６−ペンタメチル−４−ヒドロキシピペリジンの重縮合物；
１，４−ビス（２，２，６，６−テトラメチルピペリジン−４−イル）−２，２−ジメチル−１，４−ジアザ−４−オキソプロパン；
４−アミノ−２，２，６，６−テトラメチルピペリジンとテトラメチロールアセチレンジウレアの反応生成物；
１，６−ヘキサメチレンビス［Ｎ−フォルミル−Ｎ−（２，２，６，６−テトラメチルピペリジン−４−イル）アミン］；
Ｎ−（２，２，６，６−テトラメチルピペリジン−４−イル）マレイミドと炭素原子数２０ないし２４の−アルファ−オレフィンの共重合体；
［３−（２，２，６，６−テトラメチルピペリジン−４−イルオキシ）プロピル−メチル−シロキサン］重合体；
２，４−ジクロロ−６−［Ｎ−ブチル−Ｎ−（２，２，６，６−テトラメチルピペリジン−４−イル）アミノ］−ｓ−トリアジンと１，１０−ジアミノ−４，７−ジアザデカンの縮合物；
ドデシル３−（２，２，４，４−テトラメチル−７−オキサ−３，２０−ジアザ−２１−オキソ−ジスピロ［５，１，１１，２］ヘンイコサン−２０−イル）プロピオネート；
【００７３】
【化３】
2004530785.tif 000004
、
【化４】
2004530785.tif 000005
を表し；
【００７４】
ｎは２から２００まで範囲の数を表す；及び
【化５】
2004530785.tif 000006
。
【００７５】
例えば、本発明で有用な立体障害性アミンは以下を含む。
【００７６】
４，４’−ヘキサメチレンビス（アミノ−（１−プロピルオキシ−２，２，６，６−テトラメチルピペリジン））と２−クロロ−４，６−ビス（ジブチルアミノ）−ｓ−トリアジンを末端に付加された２，４−ジクロロ−６−［（１−プロピルオキシ−２，２，６，６−テトラメチルピペリジン−４−イル）ブチルアミノ］−ｓ−トリアジンの縮合生成物であるオリゴマー状化合物（以下の対応するＮ−Ｈ立体障害性アミンのｎ−プロポキシ誘導体）；
【化６】
2004530785.tif 000007
式中、Ｒ’は
【化７】
2004530785.tif 000008
を表す。
【００７７】
４，４'−ヘキサメチレンビス（アミノ−（２，２，６，６−テトラメチルピペリジン））と２−クロロ−４，６−ビス（ジブチルアミノ）−ｓ−トリアジンを末端に付加された２，４−ジクロロ−６−［（２，２，６，６−テトラメチルピペリジン−４−イル）ブチルアミノ］−ｓ−トリアジンの縮生成物であるオリゴマー状化合物；
ビス（２，２，６，６−テトラメチルピペリジン−４−イル）セバケート；
２，４−ジクロロ−６−第三−オクチルアミノ−ｓ−トリアジンと４，４'−ヘキサメチレンビス（アミノ−２，２，６，６−テトラメチルピペリジン）の重縮合物；
１−（２−ヒドロキシエチル）−２，２，６，６−テトラメチル−４−ヒドロキシピペリジンと琥珀酸の重縮合物；
２，４−ジクロロ−６−第三−オクチルアミノ−ｓ−トリアジンと４，４’−ヘキサメチレンビス（アミノ−２，２，６，６−テトラメチルピペリジン）の重縮合物とビス（２，２，６，６−テトラメチルピペリジン−４−イル）セバケートの混合物；
２，４−ジクロロ−６−第三−オクチルアミノ−ｓ−トリアジンと４，４’−ヘキサメチレンビス（アミノ−２，２，６，６−テトラメチルピペリジン）の重縮合物と、琥珀酸と１−（２−ヒドロキシエチル）−２，２，６，６−テトラメチル−４−ヒドロキシピペリジンの重縮合物の混合物；
ビス（１，２，２，６，６−ペンタメチルピペリジン−４−イル）セバケート；
ジ（１，２，２，６，６−ペンタメチルピペリジン−４−イル）（３，５−ジ−第三ブチル−４−ヒドロキシベンジル）ブチルマロネート；
２，４−ジクロロ−６−モルホリノ−ｓ−トリアジンと４，４’−ヘキサメチレンビス（アミノ−２，２，６，６−テトラメチルピペリジン）の重縮合物；
２，４−ジクロロ−６−モルホリノ−ｓ−トリアジンと４，４’−ヘキサメチレンビス（アミノ−（１−メチル−２，２，６，６−テトラメチルピペリジン））の重縮合物；
Ｎ，Ｎ’，Ｎ’，Ｎ’”−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカン；
【化８】
2004530785.tif 000009
【化９】
2004530785.tif 000010
を表し；
【００７８】
ｎは２から２００までの範囲の数を表す；及び
【化１０】
2004530785.tif 000011
。
【００７９】
好ましくは、成分（ｃ）は、２，４−ジクロロ−６−第三−オクチルアミノ−ｓ−トリアジンと４，４’−ヘキサメチレンビス（アミノ−２，２，６，６−テトラメチルピペリジン）の重縮合物とビス（２，２，６，６−テトラメチルピペリジン−４−イル）セバケートの１：１の混合物である。
【００８０】
Ｎ−アルコキシ又はシクロヘキシルオキシ置換の混合物で立体障害性アミンの混合物；Ｎ−ヒドロキシ−アルコキシ置換立体障害性アミンの混合物；及びこれらの二つのタイプの立体障害性アミンの混合物が本発明で用い得ることが考えられる。実際、これらのタイプの立体障害性アミンの混合物もまた、Ｎ原子上で水素原子、アルキル基、アシル基、等で置換された従来の立体障害性アミンと共に本発明に有用なものと考えられる。
【００８１】
更に、安定化された組成物は、付加的な立体障害性アミン系光安定剤、紫外線吸収剤、フェノール系酸化防止剤、有機リン系安定剤、アミン系酸化防止剤、ヒドロキシルアミン系安定剤、ニトロン系安定剤、ベンゾフラノン系安定剤、とアミン酸化物系安定剤からなる群より選択される少なくとも一つの安定剤も含んで良い。
【００８２】
従って、本発明は、
（ａ）重合体の基材、
（ｂ）少なくとも一つのナノスケール充填剤
（ｃ）少なくとも一つの立体障害性アミン系光安定剤からなる群から選択される添加剤、及び
（ｄ）付加的な立体障害性アミン系光安定剤、紫外線吸収剤、フェノール系酸化防止剤、有機リン系安定剤、アミン系酸化防止剤、ヒドロキシルアミン系安定剤、ニトロン系安定剤、ベンゾフラノン系安定剤、及びアミン酸化物系安定剤からなる群より選択される少なくとも一つの添加剤、
からなる重合体組成物であって、酸化、熱、又は光誘発される分解の有害な効果に対し安定化された重合体組成物にも関する。
【００８３】
成分（ｄ）の紫外線吸収剤（ＵＶＡ'ｓ又はＵＶａｂｓｏｒｂｅｒｓ）は、例えばベンゾトリアゾール、ベンゾフェニルノン、α−シアノアクリレート、オキサニリド、ｓ−トリアジン、シンナメート、マロネート、ベンゾエート、サリチレート及びベンゾキサジン−４−オン紫外線吸収剤からなる群から選択される。
【００８４】
成分（ｄ）の紫外線吸収剤は例えばベンゾトリアゾール、ベンゾフェノン及びｓ−トリアジン紫外線吸収剤からなる群から選択される。
【００８５】
紫外線吸収剤は、化学線にさらされることにより生じる分解から基材を安定化させる分野で周知である。本発明に用いられ得る紫外線吸収剤の例は、以下を含む：
【００８６】
ａ）４−オクチルオキシ−２−ヒドロキシベンゾフェノン；
ｂ）４−メトキシ−２−ヒドロキシベンゾフェノン；
ｃ）２−（２−ヒドロキシ−５−メチルフェニル）−２Ｈ−ベンゾトリアゾール；
ｄ）２−（２−ヒドロキシ−５−第三−オクチルフェニル−２Ｈ−ベンゾトリアゾール；ｅ）２−（２−ヒドロキシ−３，５−ジ−第三−アミルフェニル）−２Ｈ−ベンゾトリアゾール；
ｆ）オクチル３−（ベンゾトリアゾール−２−イル）−５−第三ブチル−４−ヒドロキシヒドロシナメート；
ｇ）２−（２−ヒドロキシ−３，５−ジ−第三ブチルフェニル）−２Ｈ−ベンゾトリアゾール；
ｈ）２−（２−ヒドロキシ−５−第三ブチルフェニル）−２Ｈ−ベンゾトリアゾール；
ｉ）５−クロロ−２−（２−ヒドロキシ−３，５−ジ−第三ブチルフェニル）−２Ｈ−ベンゾトリアゾール；
ｊ）５−クロロ−２−（２−ヒドロキシ−３−第三ブチル−５−メチルフェニル）−２Ｈ−ベンゾトリアゾール；
ｋ）２−（２−ヒドロキシ−３−第二−ブチル−５−第三ブチルフェニル）−２Ｈ−ベンゾトリアゾール；
ｌ）２−（２−ヒドロキシ−４−オクチルオキシフェニル）−２Ｈ−ベンゾトリアゾール；
ｍ）２−（２−ヒドロキシ−３−ドデシル−５−メチルフェニル）−２Ｈ−ベンゾトリアゾール；
ｎ）２−［２−ヒドロキシ−３，５−ジ（α，α−ジメチルベンジル）フェニル］−２Ｈ−ベンゾトリアゾール；
ｏ）２−［２−ヒドロキシ−３−（α，α−ジメチルベンジル）−５−第三−オクチルフェニル］−２Ｈ−ベンゾトリアゾール；
ｐ）２−｛２−ヒドロキシ−３−第三ブチル−５−［２−（オメガ−ヒドロキシ−オクタ（エチレネオキシ）カルボニル）エチル］フェニル｝−２Ｈ−ベンゾトリアゾール；
ｑ）２−｛２−ヒドロキシ−３−第三ブチル−５−［２−（オクチルオキシ）カルボニル）エチル］フェニル｝−２Ｈ−ベンゾトリアゾール；
ｒ）２−エチルへキシルｐ−メトキシシナメート；
ｓ）４−メトキシ−２，２’−ジヒドロキシベンゾフェノン；
ｔ）４，４’ジメトキシ−２，２’−ジヒドロキシベンゾフェノン；
ｕ）２，４−ビス（２，４−ジメチルフェニル）−６−（２−ヒドロキシ−４−オクチルオキシフェニル）−ｓ−トリアジン；
ｖ）２，４−ジフェニル−６−（２−ヒドロキシ−４−ヘキシルオキシフェニル）−ｓ−トリアジン；
ｗ）２，４−ビス（２，４−ジメチルフェニル）−６−［２−ヒドロキシ−４−（３−トリデシルオキシ−２−ヒドロキシプロポキシ）フェニル］−ｓ−トリアジン；及び
ｘ）２，４−ビス（２，４−ジメチルフェニル）−６−［２−ヒドロキシ−４−（３−トリデシルオキシ−２−ヒドロキシプロポキシ）−５−α−カミルフェニル］−ｓ−トリアジン。
【００８７】
他の実施態様において、紫外線吸収剤は、
【００８８】
ａ）４−オクチルオキシ−２−ヒドロキシベンゾフェノン；
ｂ）４−メトキシ−２−ヒドロキシベンゾフェノン；
ｄ）２−（２−ヒドロキシ−５−第三−オクチルフェニル−２Ｈ−ベンゾトリアゾール；
ｏ）２−［２−ヒドロキシ−３−（α，α−ジメチルベンジル）−５−第三−オクチルフェニル］−２Ｈ−ベンゾトリアゾール；
ｐ）２−｛２−ヒドロキシ−３−第三ブチル−５−［２−（オメガ−ヒドロキシ−オクタ（エチレンオキシ）カルボニル）エチル］フェニル｝−２Ｈ−ベンゾトリアゾール；又は
ｑ）２−｛２−ヒドロキシ−３−第三ブチル−５−［２−（オクチルオキシ）カルボニル）エチル］フェニル｝−２Ｈ−ベンゾトリアゾールである。
【００８９】
ヒドロキシルアミン安定剤は、例えば、米国特許Ｎｏ．４，５９０，２３１、４，６１２，３９３、４，６４９，２２１、４，６６８，７２１、４，６９１，０１５、４，６９６，９６４、４，７０３，０７３、４，７２０，５１７、４，７５７，１０２、４，７８２，１０５、４，８３１，１３４、４，８７６，３００、５，００６，５７７、５，０１９，２８５、５，０６４，８８３、５，１８５，４４８及び５，２３５，０５６、に開示されている。
【００９０】
ニトロン安定剤は、米国特許Ｎｏ．４，８９８，９０１に記載されている。
【００９１】
特定のアミン酸化物は、例えば、ジ（炭素原子数１６ないし１８の）アルキルメチルアミン酸化物、ＣＡＳ＃２０４９３３−９３−７で、ジェノックスＥＰ（Ｇｅｎｏｘ(ＥＰ）である。
【００９２】
例えば、米国特許Ｎｏ．４，６６６，９６２、４，６６６，９６３、４，６７８，８２６、４，７５３，９７２、４，７５７，１０２、４，７６０，１７９、４，９２９，６５７、５，０５７，５６３、５，０２１，４７９、５，０４５，５８３及び５，１８５，４４８は、さまざまに置換されたヒドロキシルアミン系安定剤の有機材料の安定剤としての使用を開示している。
【００９３】
例えば、米国特許Ｎｏ．５，０８１，３００、５，１６２，４０８、５，８４４，０２９、５，８８０，１９１及び５，９２２，７９４は飽和炭化水素アミン酸化物系安定剤を開示している。
【００９４】
ベンゾフラノン系安定剤は、例えば、全て参考文献としてここに導入されている米国特許Ｎｏ．４，３２５，８６３、４，３３８，２４４、５，１７５，３１２、５，２１６，０５２、５，２５２，６４３、５，３６９，１５９、５，４８８，１１７、５，３５６，９６６、５，３６７，００８、５，４２８，１６２、５，４２８，１７７、５，６１４，５７２、５，８８３，１６５又は５，５１６，９２０に開示されているもの、若しくは３−（４−（２−アセトキシエトキシ）フェニル）−５，７−ジ−第三ブチル−ベンゾフラノ−２−オン、５，７−ジ−第三ブチル−３−（４−（２−ステアロイルオキシエトキシ）フェニル）ベンゾフラノ−２−オン，３，３’−ビス（５，７−ジ−第三ブチル−３−（４−（２−ヒドロキシエトキシ）フェニル）ベンゾフラノ−２−オン）、５，７−ジ−第三ブチル−３−（４−エトキシフェニル）ベンゾフラノ−２−オン、３−（４−アセトキシ−３，５−ジメチルフェニル）−５，７−ジ−第三ブチル−ベンゾフラノ−２−オン、３−（３，５−ジメチル−４−ピバロイルオキシフェニル）−５，７−ジ−第三ブチル−ベンゾフラノ−２−オン、３−（３，４−ジメチルフェニル）−５，７−ジ−第三ブチル−ベンゾフラノ−２−オン、３−（２，３−ジメチルフェニル）−５，７−ジ−第三ブチル−ベンゾフラノ−２−オンである。
【００９５】
そのような酸化防止剤及びヒドロキシルアミン類の例は、以下を含む。
【００９６】
４，４'−ジ−α−クミル−ジフェニルアミン（ＣＡＳ＃１００８１−６７−１）
モノ−及びジアルキル化−第三ブチル／第三−オクチル−ジフェニルアミン（イルガノックス（登録商標)Ｌ５７）、ｎ−オクタデシル３，５−ジ−第三ブチル−４−ヒドロキシヒドロシナメート、ネオペンタンテトライルテトラキス（３，５−ジ−第三ブチル−４−ヒドロキシヒドロシナメート）、ジ−ｎ−オクタデシル３，５−ジ−第三ブチル−４−ヒドロキシベンジルホスホネート、１，３，５−トリス（３，５−ジ−第三ブチル−４−ヒドロキシベンジル）イソシアヌレート、
チオジエチレンビス（３，５−ジ−第三ブチル−４−ヒドロキシヒドロシナメート）、
１，３，５−トリメチル−２，４，６−トリス（３，５−ジ−第三ブチル−４−ヒドロキシベンジル）ベンゼン、
３，６−ジオクサオクタメチレンビス（３−メチル−５−第三ブチル−４−ヒドロキシヒドロシナメート）、
２，６−ジ−第三ブチル−ｐ−クレゾール、
２，２’−エチリデン−ビス（４，６−ジ−第三ブチルフェノール）、
１，３，５−トリス（２，６−ジメチル−４−第三ブチル−３−ヒドロキシベンジル）イソシアヌレート、
１，１，３−トリス（２−メチル−４−ヒドロキシ−５−第三ブチルフェニル）ブタン、１，３，５−トリス［２−（３，５−ジ−第三ブチル−４−ヒドロキシヒドロシナモイルオキシ）エチル］イソシアヌレート、
３，５−ジ−（３，５−ジ−第三ブチル−４−ヒドロキシベンジル）メシトール、
ヘキサメチレンビス（３，５−ジ−第三ブチル−４−ヒドロキシヒドロシナメート）、
１−（３，５−ジ−第三ブチル−４−ヒドロキシアニリモ）−３，５−ジ（オクチルチオ）−ｓ−トリアジン、Ｎ，Ｎ’−ヘキサメチレン−ビス（３，５−ジ−第三ブチル−４−ヒドロキシヒドロシナマミド）、カルシウムビス（エチル３，５−ジ−第三ブチル−４−ヒドロキシベンジルホスホネート）、エチレンビス［３，３−ジ（３−第三ブチル−４−ヒドロキシフェニル）ブチレート］、オクチル３，５−ジ−第三ブチル−４−ヒドロキシベンジルメルカプトアセテート、ビス（３，５−ジ−第三ブチル−４−ヒドロキシヒドロシナモイル）ヒドラジド、Ｎ，Ｎ’−ビス［２−（３，５−ジ−第三ブチル−４−ヒドロキシヒドロシナモイルオキシ）−エチル］オキサミド、及びジ（水素化牛脂）アミンから直接の酸化によって製造されたＮ，Ｎ−ジアルキルヒドロキシルアミン。
【００９７】
例えば、フェノール系酸化防止剤は、
ネオペンタンテトライルテトラキス（３，５−ジ−第三ブチル−４−ヒドロキシヒドロシナメート）、ｎ−オクタデシル３，５−ジ−第三ブチル−４−ヒドロキシヒドロシナメート、１，３，５−トリメチル−２，４，６−トリス（３，５−ジ−第三ブチル−４−ヒドロキシベンジル）ベンゼン、１，３，５−トリス（３，５−ジ−第三ブチル−４−ヒドロキシベンジル）イソシアヌレート、２，６−ジ−第三ブチル−ｐ−クレゾール又は
２，２’−エチリデン−ビス（４，６−ジ−第三ブチルフェノール）である。
【００９８】
付加的な立体障害性アミン系光安定剤、紫外線吸収剤、フェノール系酸化防止剤、有機リン系安定剤、アミン系酸化防止剤、ヒドロキシルアミン系安定剤、ニトロン系安定剤、ベンゾフラノン系安定剤及びアミン酸化物系安定剤、から選択される任意の安定剤と組み合わせる、本発明の成分（ｃ）の有効量は、成分（ａ）の重量に基づき、０．０１ないし１０重量％；例えば、成分（ａ）のポリマー基づき、０．１ないし２重量％；例えば、成分（ａ）に基づき０．１ないし１．０重量％である。
【００９９】
更に成分（ｂ）に加えて、本発明の安定化された組成物は、例えば、以下に挙げる物質のような他の酸化防止剤、他の紫外線吸収剤、他の立体障害性アミン、他の亜リン酸塩類又はリン酸塩類、ベンゾフラノ−２−オン類、含硫黄相乗剤、ポリアミド系安定剤、ステアリン酸金属塩類、核剤、充填剤、補強剤、潤滑剤、乳化剤、染料、顔料、蛍光増白剤、難燃剤、帯電防止剤、発泡剤等又はその混合物から選択される他の汎用の添加剤を含み得る。これらの所望による更なる添加剤は、この場合化合物のトータルの重量に基づいて０．０１ないし１０重量％、好ましくは０．０２５ないし５重量％、そして最も好ましくは０．１ないし３重量％で存在する。
【０１００】
これら他の汎用の添加剤は例えば以下のものから選択される
【０１０１】
１．酸化防止剤
【０１０２】
１．１．アルキル化モノフェノール類、例えば２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖若しくは側鎖によって枝分かれしたノニルフェノール類例えば、２，６−ジ−ノニル−４−メチルフェノール、２，４−ジメチル−６−（１−メチルウンデシ−１−イル）フェノール、２，４−ジメチル−６−（１−メチルへプタデシ−１−イル）フェノール、２，４−ジメチル−６−（１−メチルトリデシ−１−イル）フェノールとそれらの混合物。
【０１０３】
１．２．アルキルチオメチルフェノール類、例えば２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１０４】
１．３．ヒドロキノン類とアルキル化ヒドロキノン類、例えば２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス−（３，５−ジ−第三ブチル−４−ヒドロキシフェニル）アジペート。
【０１０５】
１．４．トコフェロール類、例えば−トコフェロール、-トコフェロール、−トコフェロール、−トコフェロール及びそれらの混合物（ビタミンＥ）。
【０１０６】
１．５．水酸化チオジフェニルエーテル類、例えば、２，２’−チオビス（６−第三ブチル−４−メチルフェノール）、２，２’−チオビス（４−オクチルフェノール），４，４’−チオビス（６−第三ブチル−３−メチルフェノール）、４，４’−チオビス（６−第三ブチル−２−メチルフェノール）、４，４’−チオビス−（３，６−ジ−第二−アミルフェノール）、４，４’−ビス（２，６−ジメチル−４−ヒドロキシフェニル）ジスルフィド。
【０１０７】
１．６．アルキリデンビスフェノール類、例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３−第三ブチル−４−ヒドロキシフェニル）ブチレート］、ビス（３−第三ブチル−４−ヒドロキシ−５−メチルフェニル）ジシクロペンタジエン、ビス［２−（３’−第三ブチル−２−ヒドロキシ−５−メチルベンジル）−６−第三ブチル−４−メチルフェニル］テレフタレート、１，１−ビス−（３，５−ジメチル−２−ヒドロキシフェニル）ブタン、２，２−ビス−（３，５−ジ−第三ブチル−４−ヒドロキシフェニル）プロパン、２，２−ビス−（５−第三ブチル−４−ヒドロキシ−２−メチルフェニル）−４−ｎ−ドデシルメルカプトブタン、１，１，５，５−テトラ−（５−第三ブチル−４−ヒドロキシ−２−メチルフェニル）ペンタン。
【０１０８】
１．７．ベンジル化合物類、例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、１，３，５−トリ−（３，５−ジ−第三ブチル−４−ヒドロキシベンジル）−２，４，６−トリメチルベンゼン、ジ−（３，５−ジ−第三ブチル−４−ヒドロキシベンジル）サルファイド、３，５−ジ−第三ブチル−４−ヒドロキシベンジル−メルカプト−酢酸イソオクチルエステル、ビス−（４−第三ブチル−３−ヒドロキシ−２，６−ジメチルベンジル）ジチオールテレフタレート、１，３，５−トリス−（３，５−ジ−第三ブチル−４−ヒドロキシベンジル）イソシアヌレート、１，３，５−トリス−（４−第三ブチル−３−ヒドロキシ−２，６−ジメチルベンジル）イソシアヌレート、３，５−ジ−第三ブチル−４−ヒドロキシベンジル−リン酸ジオクタデシルエステル及び３，５−ジ−第三ブチル−４−ヒドロキシベンジル−リン酸モノエチルエステルカルシウム塩。
【０１０９】
１．８．ヒドロキシベンジル化マロン酸塩類、例えばジオクタデシル−２，２−ビス−（３，５−ジ−第三ブチル−２−ヒドロキシベンジル）−マロネート、ジ−オクタデシル−２−（３−第三ブチル−４−ヒドロキシ−５−メチルベンジル）−マロネート、ジ−ドデシルメルカプトエチル−２，２−ビス−（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
【０１１０】
１．９．芳香族ヒドロキシベンジル化合物類、例えば１，３，５−トリス−（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【０１１１】
１．１０．トリアジン化合物類、例えば２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス−（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１１２】
１．１１．ベンジルホスホネート類，例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【０１１３】
１．１２．アシルアミノフェノール類、例えば、４−ヒドロキシ−ラウリル酸アニリド、４−ヒドロキシ−ステアリン酸アニリド、２，４−ビス−オクチルメルカプト−６−（３，５−第三ブチル−４−ヒドロキシアニリノ）−ｓ−トリアジン及びオクチル−Ｎ−（３，５−ジ−第三ブチル−４−ヒドロキシフェニル）−カルバメート。
【０１１４】
１．１３．β−（３，５−ジ−第三ブチル−４−ヒドロキシフェニル）プロピオン酸と下記の一価若しくは多価アルコール類とのエステル、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−チオキサビシクロ［２．２．２］オクタン。
【０１１５】
１．１４．β−（５−第三ブチル−４−ヒドロキシ−３−メチルフェニル）プロピオン酸と下記の一価若しくは多価アルコール類とのエステル、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１１６】
１．１５．β−（３，５−ジシクロへキシル−４−ヒドロキシフェニル）プロピオン酸と下記の一価若しくは多価アルコール類とのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオクサビシクロ［２．２．２］オクタン。
【０１１７】
１．１６．３，５−ジ−第三ブチル−４−ヒドロキシフェニル酢酸と下記の一価若しくは多価アルコール類とのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオクサビシクロ［２．２．２］オクタン。
【０１１８】
１．１７．β−（３，５−ジ−第三ブチル−４−ヒドロキシフェニル）プロピオン酸のアミド類、例えば、Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニロキシ）エチル］オキサミド（ユニローヤル社により提供されるナウガード（登録商標）ＸＬ−１）。
【０１１９】
１．１８．アスコルビン酸（ビタミンＣ）
【０１２０】
１．１９．アミン系酸化防止剤、例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化−第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化−第三−オクチル−フェノチアジン類の混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。
【０１２１】
２．紫外線吸収剤及び光安定剤
【０１２２】
２．１．２−（２−ヒドロキシフェニル）−２Ｈ−ベンゾトリアゾール類、例えば、既知で市販のヒドロキシフェニル−２Ｈ−ベンゾトリアゾール類及び例えば、米国特許Ｎｏ．３，００４，８９６、３，０５５，８９６、３，０７２，５８５、３，０７４，９１０、３，１８９，６１５、３，２１８，３３２、３，２３０，１９４、４，１２７，５８６、４，２２６，７６３、４，２７５，００４、４，２７８，５８９、４，３１５，８４８、４，３４７，１８０、４，３８３，８６３、４，６７５，３５２、４，６８１，９０５、４，８５３，４７１、５，２６８，４５０、５，２７８，３１４、５，２８０，１２４、５，３１９，０９１、５，４１０，０７１、５，４３６，３４９、５，５１６，９１４、５，５５４，７６０、５，５６３，２４２、５，５７４，１６６、５，６０７，９８７、５，９７７，２１９及び６，１６６，２１８、において開示されるベンゾトリアゾール類例えば、２−（２−ヒドロキシ−５−メチルフェニル）−２Ｈ−ベンゾトリアゾール、２−（３，５−ジ−第三ブチル−２−ヒドロキシフェニル）−２Ｈ−ベンゾトリアゾール、２−（２−ヒドロキシ−５−第三ブチルフェニル）−２Ｈ−ベンゾトリアゾール、２−（２−ヒドロキシ−５−第三オクチルフェニル）−２Ｈ−ベンゾトリアゾール、５−クロロ−２−（３，５−ジ−第三ブチル−２−ヒドロキシフェニル）−２Ｈ−ベンゾトリアゾール、５−クロロ−２−（３−第三ブチル−２−ヒドロキシ−５−メチルフェニル）−２Ｈ−ベンゾトリアゾール、２−（３−第二ブチル−５−第三ブチル−２−ヒドロキシフェニル）−２Ｈ−ベンゾトリアゾール、２−（２−ヒドロキシ−４−オクチルオキシフェニル）−２Ｈ−ベンゾトリアゾール、２−（３，５−ジ−第三アミル−２−ヒドロキシフェニル）−２Ｈ−ベンゾトリアゾール、２−（３，５−ビス−α−クミル−２−ヒドロキシフェニル）−２Ｈ−ベンゾトリアゾール、２−（３−第三ブチル−２−ヒドロキシ−５−（２−（ω−ヒドロキシ−オクタ−（エチレンオキシ）カルボニル−エチル）−フェニル）−２Ｈ−ベンゾトリアゾール、２−（３−ドデシル−２−ヒドロキシ−５−メチルフェニル）−２Ｈ−ベンゾトリアゾール、２−（３−第三ブチル−２−ヒドロキシ−５−（２−オクチロキシカルボニル）エチルフェニル）−２Ｈ−ベンゾトリアゾール、ドデシル化２−（２−ヒドロキシ−５−メチルフェニル）−２Ｈ−ベンゾトリアゾール、２−（３−第三ブチル−２−ヒドロキシ−５−（２−オクチルオキシカルボニルエチル）フェニル）−５−クロロ−２Ｈ−ベンゾトリアゾール、２−（３−第三ブチル−５−（２−（２−エチルヘキシルオキシ）−カルボニルエチル）−２−ヒドロキシフェニル）−５−クロロ−２Ｈ−ベンゾトリアゾール、２−（３−第三ブチル−２−ヒドロキシ−５−（２−メトキシカルボニルエチル）フェニル）−５−クロロ−２Ｈ−ベンゾトリアゾール、２−（３−第三ブチル−２−ヒドロキシ−５−（２−メトキシカルボニルエチル）フェニル）−２Ｈ−ベンゾトリアゾール、２−（３−第三ブチル−５−（２−（２−エチルヘキシルオキシ）カルボニルエチル）−２−ヒドロキシフェニル）−２Ｈ−ベンゾトリアゾール、２−（３−第三ブチ��−２−ヒドロキシ−５−（２−イソオクチルオキシカルボニルエチル）フェニル−２Ｈ−ベンゾトリアゾール、２，２'−メチレン−ビス（４−第三オクチル−（６−２Ｈ−ベンゾトリアゾーリ−２−イル）フェノール）、２−（２−ヒドロキシ−３−α−クミル−５−第三オクチルフェニル）−２Ｈ−ベンゾトリアゾール，２−（２−ヒドロキシ−３−第三オクチル−５−α−クミルフェニル）−２Ｈ−ベンゾトリアゾール、５−フルオロ−２−（２−ヒドロキシ−３，５−ジ−α−クミルフェニル）−２Ｈ−ベンゾトリアゾール、５−クロロ−２−（２−ヒドロキシ−３，５−ジ−α−クミルフェニル）−２Ｈ−ベンゾトリアゾール、５−クロロ−２−（２−ヒドロキシ−３−α−クミル−５−第三オクチルフェニル）−２Ｈ−ベンゾトリアゾール、２−（３−第三ブチル−２−ヒドロキシ−５−（２−イソオクチルオキシカルボニルエチル）フェニル）−５−クロロ−２Ｈ−ベンゾトリアゾール、５−トリフルオロメチル−２−（２−ヒドロキシ−３−α−クミル−５−第三オクチルフェニル）−２Ｈ−ベンゾトリアゾール、５−トリフルオロメチル−２−（２−ヒドロキシ−５−第三オクチルフェニル）−２Ｈ−ベンゾトリアゾール、５−トリフルオロメチル−２−（２−ヒドロキシ−３，５−ジ−第三オクチルフェニル）−２Ｈ−ベンゾトリアゾール、メチル３−（５−トリフルオロメチル−２Ｈ−ベンゾトリアゾリ−２−イル）−５−第三ブチル−４−ヒドロキシヒドロシナンメート、５−ブチルスルホニル−２−（２−ヒドロキシ−３−α−クミル−５−第三オクチルフェニル）−２Ｈ−ベンゾトリアゾール、５−トリフルオロメチル−２−（２−ヒドロキシ−３−α-クミル−５−第三ブチルフェニル）−２Ｈ−ベンゾトリアゾール、５−トリフルオロメチル−２−（２−ヒドロキシ−３，５−ジ−第三ブチルフェニル）−２Ｈ−ベンゾトリアゾール、５−トリフルオロメチル−２−（２−ヒドロキシ−３，５−ジ−α−クミルフェニル）−２Ｈ−ベンゾトリアゾール、５−ブチルスルホニル−２−（２−ヒドロキシ−３，５−ジ−第三ブチルフェニル）−２Ｈ−ベンゾトリアゾール及び５−フェニルスルホニル−２−（２−ヒドロキシ−３，５−ジ−第三ブチルフェニル）−２Ｈ−ベンゾトリアゾール。
【０１２３】
２．２．２−ヒドロキシベンゾフェノン類、例えば、４−ヒドロキシ、４−メトキシ、４−オクチルオキシ、４−デシルオキシ、４−ドデシルオキシ、４−ベンジルオキシ、４，２’，４’−トリヒドルオキシ及び２’−ヒドロキシ−４，４’−ジメトキシの誘導体。
【０１２４】
２．３．置換及び非置換の安息香酸のエステル、例えば４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシ安息香酸エステル、ヘキサデシル３，５−ジ−第三ブチル−４−ヒドロキシ安息香酸エステル、オクタデシル３，５−ジ−第三ブチル−４−ヒドロキシ安息香酸エステル、２−メチル−４，６−ジ−第三ブチルフェニル３，５−ジ−第三ブチル−４−ヒドロキシ安息香酸エステル。
【０１２５】
２．４．アクリレート類及びマロン酸エステル類、例えば、α−シアノ−β，β−ジフェニルアクリル酸エチルエステル又はイソオクチルエステル、α−カルボメトキシ−ケイ皮酸メチルエステル、α−シアノ−β−メチル−ｐ−メトキシ−ケイ皮酸メチルエステル又はブチルエステル、α−カルボメトキシ−ｐ−メトキシ−ケイ皮酸メチルエステル、Ｎ−（β−カルボメトキシ−β−シアノビニル）−２−メチル−インドリン、サンデュボア（登録商標）ＰＲ２５、ジメチルｐ−メトキシベンジリデンマロネート（ＣＡＳ＃７４４３−２５−６）、及びサンデュボア（登録商標）ＰＲ３１、ジ−（１，２，２，６，６−ペンタメチルピペリジニ−４−イル）ｐ−メトキシベンジリデンマロネート（ＣＡＳ＃１４７７８３−６９−５）。
【０１２６】
２．５．ニッケル化合物、例えば２，２’−チオビス−［４−（１，１，３，３−テトラメチルブチル）フェノール］のニッケル錯体で，１：１若しくは１：２錯体で、ｎ−ブチルアミン、トリエタノールアミン又はＮ−シクロヘキシルジエタノールアミンのようなさらなる配位子を伴う又は伴わないもの、ニッケルジブチルジチオカルバメート、４−ヒドロキシ−３，５−ジ−第三ブチルベンジルホスホン酸のモノアルキルエステル類、例えば、メチル又はエチルエステルのニッケル塩、ケトキシム、例えば、２−ヒドロキシ−４−メチルフェニルウンデシルケトキシムのニッケル錯体、１−フェニル−４−ラウロイル−５−ヒドロキシピラゾールのニッケル錯体であって、付加的な配位子が伴う又は伴わないもの。
【０１２７】
２．６．立体障害性アミン安定剤、例えば、４−ヒドロキシ−２，２，６，６−テトラメチルピペリジン、１−アリル−４−ヒドロキシ−２，２，６，６−テトラメチルピペリジン、１−ベンジル−４−ヒドロキシ−２，２，６，６−テトラメチルピペリジン、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合体、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状の縮合体、トリス（２，２，６，６−テトラメチル−４−ピペリジル）ニトロトリアセテート、テトラキス（２，２，６，６−テトラメチル−４−ピペリジル）−１，２，３，４−ブタン−テトラカルボキシレート，１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス−（２，２，６，６−テトラメチル−４−ピペリジル）ヘキサメチレンジアミンと４−モルホリノ−２，６−ジクロロ−１，３，５−トリアジンの線状又は環状の縮合体、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合体、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合体、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン，４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合生成物、１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物（ＣＡＳＲｅｇ．Ｎｏ．［１３６５０４−９６−６］）、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ［４，５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、１，２，２，６，６−ペンタメチル−４−ヒドロキシピペリジンと４−メトキシ−メチレン−マロン酸のジエステル、ポリ［メチルプロピル−３−オキシ−４−（２，２，６，６−テトラメチル−４−ピペリジル）］シロキサン、マレイン酸無水物−α−オレフィン−共重合体と２，２，６，６−テトラメチル−４−アミノピペリジン若しくは１，２，２，６，６−ペンタメチル−４−アミノピペリジンの反応生成物。
【０１２８】
該立体障害性アミンは、例えば、英国特許ＧＢ−Ａ−２３０１１０６において成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）若しくはＩ−ｌ）として、特に英国特許ＧＢ−Ａ−２３０１１０６の６８頁から７３頁に記載されている光安定剤１−ａ−１、１−ａ−２、１−ｂ−１、１−ｃ−１、１−ｃ−２、１−ｄ−１、１−ｄ−２、１−ｄ−３、１−ｅ−１、１−ｆ−１、１−ｇ−１、１−ｇ−２若しくは１−ｋ−１として記載される化合物の中のひとつで有り得る。
【０１２９】
該立体障害性アミンは例えばヨーロッパ特許ＥＰ−Ａ−０７８２９９４において記載されている化合物のひとつであり、例えば請求項１０若しくは請求項３８又は実施例１ないし１２若しくはその中のＤ−１ないしＤ−５の中に記載されている化合物で有り得る。
【０１３０】
２．７．Ｎ原子にα−ヒドロキシ−置換のアルコキシ基が置換した立体障害性アミン類、例えば、化合物１−（２−ヒドロキシ−２−メチルプロポキシ）−４−オクタデカノイルオキシ−２，２，６，６−テトラメチルピペリジン，１−（２−ヒドロキシ−２−メチルプロポキシ）−４−ヘキサデカノイルオキシ−２，２，６，６−テトラメチルピペリジン、第三アミルアルコールからの炭素ラジカルと１−オキシル−４−ヒドロキシ−２，２，６，６−テトラメチルピペリジンとの反応生成物、１−（２−ヒドロキシ−２−メチルプロポキシ）−４−ヒドロキシ−２，２，６，６−テトラメチルピペリジン、１−（２−ヒドロキシ−２−メチルプロポキシ）−４−オキソ−２，２，６，６−テトラメチルピペリジン、ビス（１−（２−ヒドロキシ−２−メチルプロポキシ）−２，２，６，６−テトラメチルピペリジニ−４−イル）セバケート、ビス（１−（２−ヒドロキシ−２−メチルプロポキシ）−２，２，６，６−テトラメチルピペリジニ−４−イル）アジペート、ビス（１−（２−ヒドロキシ−２−メチルプロポキシ）−２，２，６，６−テトラメチルピペリジニ−４−イル）スクシネート、ビス（１−（２−ヒドロキシ−２−メチルプロポキシ）−２，２，６，６−テトラメチルピペリジニ−４−イル）グルタレート及び２，４−ビス｛Ｎ−［１−（２−ヒドロキシ−２−メチルプロポキシ）−２，２，６，６−テトラメチルピペリジニ−４−イル］−Ｎ−ブチルアミノ｝−６−（２−ヒドロキシエチルアミノ）−ｓ−トリアジンのような化合物
【０１３１】
２．８．オキサミド類、例えば４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド単体および２−エトキシ−２’−エチル−５，４’−ジ−第三ブトキサニリドとその混合物、ｏ−とｐ−メトキシ−ニ置換オキサニリドの混合物及びｏ−とｐ−エトキシ−ニ置換オキサニリドの混合物。
【０１３２】
２．９．トリス−アリール−ｏ−ヒドロキシフェニル−ｓ−トリアジン類、例えば既知で市販のトリス−アリール−ｏ−ヒドロキシフェニル−ｓ−トリアジン類及び国際公開ＷＯ−Ａ−９６／２８４３１；ヨーロッパ特許ＥＰ−Ａ−０４３４６０８、ＥＰ−Ａ−０９４１９８９、英国特許ＧＢ−Ａ−２３１７８９３、米国特許Ｎｏ．３，８４３，３７１、４，６１９，９５６、４，７４０，５４２、５，０９６，４８９、５，１０６，８９１、５，２９８，０６７、５，３００，４１４、５，３５４，７９４、５，４６１，１５１、５，４７６，９３７、５，４８９，５０３、５，５４３，５１８、５，５５６，９７３、５，５９７，８５４、５，６８１，９５５、５，７２６，３０９、５，９４２，６２６、５，９５９，００８、５，９９８，１１６ａｎｄ６，０１３，７０４、において開示されているようなトリアジン類、例えば、４，６−ビス−（２，４−ジメチルフェニル）−２−（２−ヒドロキシ−４−オクチルオキシフェニル）−ｓ−トリアジン、シアソルブ（登録商標）１１６４、（サイテック社製）、４，６−ビス−（２，４−ジメチルフェニル）−２−（２，４−ジヒドロキシフェニル）−ｓ−トリアジン、２，４−ビス（２，４−ジヒドロキシフェニル）−６−（４−クロロフェニル）−ｓ−トリアジン，２，４−ビス［２−ヒドロキシ−４−（２−ヒドロキシエトキシ）フェニル］−６−（４−クロロフェニル）−ｓ−トリアジン、２，４−ビス［２−ヒドロキシ−４−（２−ヒドロキシ−４−（２−ヒドロキシエトキシ）フェニル］−６−（２，４−ジメチルフェニル）−ｓ−トリアジン、２，４−ビス［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニリル）−６−（２−ヒドロキシ−４−オクチルオキシカルボニルエチリデンオキシフェニル）−ｓ−トリアジン、２−フェニル−４−［２−ヒドロキシ−４−（３−第二ブチルオキシ−２−ヒドロキシプロピルオキシ）フェニル］−６−［２−ヒドロキシ−４−（３−第二アミルオキシ−２−ヒドロキシプロピルオキシ）フェニル］−ｓ−トリアジン、２，４−ビス（２，４−ジメチルフェニル）−６−［２−ヒドロキシ−４−（３−ベンジルオキシ−２−ヒドロキシプロピルオキシ）フェニル］−ｓ−トリアジン、２，４−ビス（２−ヒドロキシ−４−ｎ−ブチルオキシフェニル）−６−（２，４−ジ−ｎ−ブチロキシフェニル）−ｓ−トリアジン、２，４−ビス（２，４−ジメチルフェニル）−６−［２−ヒドロキシ−４−（３−ノニルオキシ＊−２−ヒドロキシプロピルオキシ）−５−α−クミルフェニル］−ｓ−トリアジン（＊はオクチルオキシ基、ノニルオキシ基及びデシルオキシ基の混合物を示す）、メチレンビス−｛２，４−ビス（２，４−ジメチルフェニル）−６−［２−ヒドロキシ−４−（３−ブチルオキシ−２−ヒドロキシプロポキシ）フェニル］−ｓ−トリアジン｝，３：５’，５：５’及び３：３’���位置で５：４：１の比率でのメチレンが架橋した二量体混合物、２，４，６−トリス（２−ヒドロキシ−４−イソオクチルオキシカルボニルイソプロピリデンオキシフェニル）−ｓ−トリアジン、２，４−ビス（２，４−ジメチルフェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４−（３−ブチルオキシ−２−ヒドロキシプロピルオキシ）フェニル］−ｓ−トリアジン、２，４，６−トリス［２−ヒドロキシ−４−（３−第二ブチルオキシ−２−ヒドロキシプロピルオキシ）フェニル］−ｓ−トリアジン、４，６−ビス−（２，４−ジメチルフェニル）−２−（２−ヒドロキシ−４−（３−ドデシルオキシ−２−ヒドロキシプロポキシ）−フェニル）−ｓ−トリアジンと４，６−ビス−（２，４−ジメチルフェニル）−２−（２−ヒドロキシ−４−（３−トリデシルオキシ−２−ヒドロキシプロポキシ）−フェニル）−ｓ−トリアジンの混合物、チヌビン（登録商標）４００（チバスペシャリティーケミカルズコーポレーション製）、４，６−ビス−（２，４−ジメチルフェニル）−２−（２−ヒドロキシ−４−（３−（２−エチルヘキシルオキシ）−２−ヒドロキシプロポキシ）−フェニル）−ｓ−トリアジン及び４，６−ジフェニル−２−（４−ヘキシルオキシ−２−ヒドロキシフェニル）−ｓ−トリアジン。
【０１３３】
３．金属脱活剤，例えばＮ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール，ビス（ベンジリデン）オキサリルジヒドラジド、オキサニリド，イソフタアロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１３４】
４．ホスファイト類及びホスフォナイト類、例えばトリフェニルホスファイト、ジフェニルアルキルホスファイト類、フェニルジアルキルホスファイト類、トリス（ノニルフェニル）ホスファイト、トリラウリルホスファイト、トリオクタデシルホスファイト、ジステアリルペンタエリトルトールジホスファイト、トリス（２，４−ジ−第三ブチルフェニル）ホスファイト、ジイソデシルペンタエリトルトールジホスファイト、ビス（２，４−ジ−第三ブチルフェニル）ペンタエリトルトールジホスファイト、ビス（２，６−ジ−第三ブチル−４−メチルフェニル）−ペンタエリトルトールジホスファイト、ジイソデシルオキシペンタエリトルトールジホスファイト、ビス（２，４−ジ−第三ブチル−６−メチルフェニル）ペンタエリトルトールジホスファイト、ビス（２，４，６−トリス（第三ブチルフェニル）ペンタエリトルトールジホスファイト、トリステアリルソルビトールトリホスファイト、テトラキス（２，４−ジ−第三ブチルフェニル）４，４’−ビフェニレンジホスフォナイト、６−イソオクチルオキシ−２，４，８，１０−テトラ−第三ブチル−ジベンゾ［ｄ，ｆ］［１，３，２］ジオキサホスフェピン、６−フルオロ−２，４，８，１０−テトラ−第三ブチル−１２−メチル−ジベンゾ［ｄ，ｇ］［１，３，２］ジオキサホスフォシン、ビス（２，４−ジ−第三ブチル−６−メチルフェニル）メチルホスファイト、ビス（２，４−ジ−第三ブチル−６−メチルフェニル）エチルホスファイト、２，２’,２’’−ニトリロ［トリエチルトリス（３，３’，５，５’−テトラ−第三ブチル−１，１’−ビフェニル−２，２’−ジイル）ホスファイト］、２−エチルヘキシル（３，３’，５，５’−テトラ−第三ブチル−１，１’−ビフェニル−２，２’−ジイル）ホスファイト．
【０１３５】
次のようなホスファイト類が特に好ましい：
【０１３６】
トリス（２，４−ジ−第三ブチルフェニル）ホスファイト（イルガフォス（登録商標）１６８、チバスペシャリティーケミカルズコーポレーション製）、トリス（ノニルフェニル）ホスファイト、
【化１１】
2004530785.tif 000012
（Ａ）
（Ｂ）
（Ｃ）
【化１２】
2004530785.tif 000013
５．ヒドロキシルアミン類、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン及び水素化牛脂アミンから誘導されるＮ，Ｎ−ジアルキルヒドロキシルアミン。
【０１３７】
６．ニトロン類、例えばＮ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、Ｎ−メチル−α−ヘプタデシルニトロン及び水素化牛脂アミンから誘導されるＮ，Ｎ−ジアルキルヒドロキシルアミンから誘導されるニトロン。
【０１３８】
７．アミン酸化物類、例えば、米国特許５，８４４，０２９及び５，８８０，１９１で開示されているようなアミン酸化物誘導体；ジデシルメチルアミン酸化物；トリデシルアミン酸化物、トリドデシルアミン酸化物及びトリヘキサデシルアミン酸化物。
【０１３９】
８．ベンゾフラノン類及びインドリノン類、例えば、米国特許４，３２５，８６３、４，３３８，２４４、５，１７５，３１２、５，２１６，０５２、５，２５２，６４３、独国特許ＤＥ−Ａ−４３１６６１１、ＤＥ−Ａ−４３１６６２２、ＤＥ−Ａ−４３１６８７６、ヨーロッパ特許ＥＰ−Ａ−０５８９８３９又はＥＰ−Ａ−０５９１１０２において開示されているもの、あるいは３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３'−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチル−ベンゾフラノ−２−オン、３−（３，５−ジメチル−４−ピバロイルオキシフェニル）−５，７−ジ−第三ブチル−ベンゾフラノ−２−オン、３−（３，４−ジメチルフェニル）−５，７−ジ−第三ブチル−ベンゾフラノ−２−オン（イルガノックス（登録商標）ＨＰ−１３６、チバスペシャリティーケミカルズコーポレーション製）及び３−（２，３−ジメチルフェニル）−５，７−ジ−第三ブチル−ベンゾフラノ−２−オン。
【０１４０】
９．チオ相乗剤類、例えば、ジラウリルチオジプロピオネート又はジステアリルチオジプロピオネート。
【０１４１】
１０．過酸化物の補促剤、例えばβ−チオジプロピオン酸のエステル類、例えば、ラウリル、ステアリル、ミリスチル又はトリデシル、エステル、メルカプトベンズイミダゾール又は２−メルカプトベンズイミダゾールの亜鉛塩、ジブチルジチオカルバミン酸亜鉛、ジオクタデシルジスルフィド、ペンタエリトリトールテトラキス（β−ドデシルメルカプト）プロピオネート。
【０１４２】
１１．ポリアミド安定剤、例えばヨウ化物若しくはリン化合物と組み合わさった銅塩及び二価のマンガンの塩、例えばＣｕＩ。
【０１４３】
１２．塩基性補助安定剤、例えばメラミン、ポリビニルピロリドン、ジシアンジアミド、トリアリルシアヌレート、尿素誘導体、ヒドラジン誘導体、アミン、ポリアミド、ポリウレタン、高脂肪酸のアルカリ金属塩とアルカリ土類金属、例えばステアリン酸カルシウム、ステアリン酸亜鉛、ベヘン酸マグネシウム、ステアリン酸マグネシウム、リシノール酸ナトリウム及びパルミチン酸カリウム、ピロカテコール酸アンチモン又はピロカテコール酸亜鉛。
【０１４４】
１３．核剤、例えば、タルクム、二酸化チタン又は酸化マグネシウムのような金属酸化物類、好ましくはアルカリ土類金属のリン酸塩類、炭酸塩類又は硫酸塩類のような無機物質；モノ−若しくはポリカルボン酸類とそれらの塩、例えば４−第三ブチル安息香酸、アジピン酸、ジフェニル酢酸、コハク酸ナトリウム又は安息香酸ナトリウムのような有機化合物、イオン共重合体（イオノマー類）のような重合性化合物。
【０１４５】
１４．充填剤と補強剤、例えば炭酸カルシウム、珪酸類、グラスファイバー類、ガラス球体類、アスベスト類、タルク、カオリン、ウンモ、硫酸バリウム、金属酸化物及び水酸化物、カーボンブラック、グラファイト、木粉及び他の天然生成物の粉類又は繊維類、合成繊維類。
【０１４６】
１５．分散剤、ポリエチレン酸化物ワックス又は鉱油。
【０１４７】
１６．他の添加剤類、例えば、可塑剤、潤滑剤、乳化剤、顔料、染料、蛍光増白剤、流動添加剤、触媒、流れ調整剤、スリップ剤、架橋剤、架橋促進剤、ハロゲン捕捉剤、発煙抑制剤、難燃剤、帯電防止剤、置換及び非置換のビスベンジリデンソルビトール類のような透明化剤、２，２'−ｐ−フェニレン−ビス（３，１−ベンゾキサジノ−４−オン）のようなベンゾキサジノン紫外線吸収剤、シアソーブ（登録商標）３６３８（ＣＡＳ＃１８６００−５９−４）、そして発泡剤。
【０１４８】
成分（ｂ）のナノスケール充填剤及び成分（ｃ）の添加剤は、また更なる任意の添加剤類は、当業者に公知の方法にしたがって、重合体の基材に配合されても良い。
【０１４９】
成分（ｂ）のナノスケール充填剤、成分（ｃ）の添加剤、そして任意の更なる添加剤は、別々に若しくはいっしょに安定化される重合体に添加されて良い。
【０１５０】
本発明の組成物、ナノスケール充填剤を含むは、"ナノ複合材料"として言及されている。ナノ複合材料は多数の個々のナノスケール充填剤の粒子をその中に分散して有する重合体である。当業界においては、このような粒子は小板状粒子、又は小板、又は小板凝集体として言及されている。小板状の粒子の分散度が高いこと、つまり粒子が多大に分散していることが望ましい。
【０１５１】
ナノスケール充填剤は重合体の基材に既知の方法によって配合され得る。つまり本ナノ複合材料は既知の方法によって製造され得る。
【０１５２】
例えば、熱可塑性の樹脂、例えば、ポリアミドは、ナノスケール充填剤と乾燥状態で混合され、押出機又はバッチ混合機で溶融配合されて良い。同様に、ナノスケール充填剤は混合装置内で溶融重合体に加えられて良い。ナノスケール充填剤は、そのままあるいはマスターバッチ若しくは重合体状の担体中濃縮物の形で加えられて良い。通常、重合体溶融物は所望の高い充填剤粒子の分散度を作り出すような条件下（シアリングアクション；ｓｈｅａｒｉｎｇ  ａｃｔｉｏｎ）で混合される。
【０１５３】
所望なら、分散補助剤又は発泡剤がナノ複合材料の形成の間に存在して良い。分散補助剤は公知であり例えば水、オリゴマー状重合体、水分散可能な重合体、ある種の有機化合物である。
【０１５４】
所望により、例えば重合体の分子量を増加させる目的又は、ナノスケール充填剤の分散を変える目的で、ナノ複合材料に更なる加工工程を加えて良い。ステップには固体状態の重合化、熱処理、又は連鎖延長剤や架橋剤のような公知の分子量増加剤での処理が含まれる。
【０１５５】
本発明の成分（ｃ）の安定剤及び任意の更なる添加剤は、ナノスケール充填剤と別々若しくはいっしょに重合体の基材に、いずれかの公知の方法、例えば、溶融混合、溶液混合、溶液注型または溶液からの吸着などの方法で適用され、配合されて良い。
【０１５６】
例えば，成分（ｃ）の添加剤と任意の更なる添加剤は、成形の前又は後で重合体の基材に配合されるか、又は、引き続く溶媒の蒸発をして又はせずに、溶解又は分散した添加剤の混合物を重合体の基材に適用することによって配合しても良い。成分（ｃ）の添加剤と任意の更なる添加剤はまた、例えば、約２．５ないし約５０重量％の濃度でこれらの成分を含むマスターバッチの形で重合体の基材に加えられ得る。
【０１５７】
例えば、成分（ｃ）の添加剤、任意の更なる添加剤、及び重合体の基材は全て、互いに相溶性溶媒の中に溶解され、ここで溶媒中の重合体の濃度は溶媒の約５ないし約５０重量％の範囲である。前記溶液は重合体と添加剤のブレンドを含むキャストフィルムを生成するために適当な温度で乾燥される。
【０１５８】
あるいは、成分（ｃ）の添加剤化合物と任意の更なる添加剤は、揮発性の溶媒の中に添加剤を溶かすことによって、重合体の基材の中に混合されて、５ないし５０重量％の添加剤濃度を有する溶液を提供する。前記溶液は次に重合体と混合され、混合物はそれにより乾燥され、添加剤で実質的に均一にコーティングされた重合体の粒子を提供する。コーティングされた重合体粒子は次に押出機へ送られ、該押出機中で混合物は溶融混合され押し出されて、重合体の基材と添加剤を含む押出品が製造される。
【０１５９】
もし液体の形態であれば、成分（ｃ）の安定剤は、重合体粒子を液体添加物混合物の中で、前記添加物混合物が重合体粒子の表面で均一に分散するまでかき混ぜることによって、直接重合体粒子に適用され得る。次に、重合体は押出機に送られて、添加剤を含む重合体の基材の押出物を生成し得る。
【０１６０】
本発明の組成物はまた、成分（ｃ）の安定剤、任意の更なる添加剤そして固体重合体材料を押出機にかけ、続いて溶融混合し、溶融混合物を押出すことによっても製造され得る。あるいは、重合体材料と添加剤とを、成分が溶融形態にある温度調節された容器の中で溶融混合し、続いて混合物を冷やして良い。
【０１６１】
成分（ｃ）と任意の更なる添加剤は、重合化の前あるいは間に、又は架橋の前に加えても良い。
【０１６２】
成分（ｃ）と任意の更なる添加剤を純粋な形又はワックス、オイル若しくは重合体に封入して、重合体の基材の中に配合され得る。
【０１６３】
成分（ｃ）と任意の更なる添加剤は、重合体の基材に噴霧又は塗布することもできる。それは他の添加剤（例えば上述の従来の添加剤）又はそれらの溶融物を希釈するのに使われ得、その結果、これらの添加剤と共に重合体の基材上に噴霧又は塗布され得る。重合触媒の不活性化の間に噴霧することにより添加することが特に有利であり、噴霧は例えば、不活性化に使用した蒸気を使用して行うことができる。
【０１６４】
球状に重合化されたポリオレフィン類の場合には、例えば成分（ｃ）を所望により他の添加剤といっしょにスプレーすることによって適用することが有利であろう。
【０１６５】
例えば、成分（ｃ）と任意の更なる添加剤は、溶融混合することによって成分（ｃ）の重合体の基材中に配合される。
【０１６６】
本発明の組成物は例えば、フィルム類、ファイバー類、リボン類、成形材料、フロフィルとして又は、塗料、接着剤、セメントなどの結合剤として、さまざまな形で用いられ得る。
【０１６７】
本発明はまた、酸化、熱、光誘発される分解の有害な効果を受け易い、重合体の基材を有効に安定させる方法であって、該基材中に有効安定化量の
（ｂ）少なくとも一つのナノスケール充填剤、及び、
（ｃ）少なくとも一つの立体障害性アミン系光安定剤からなる群から選択される添加剤、
を配合することよりなる方法をも提供する。
【０１６８】
それゆえ、発明の好ましい実施態様は重合体の基材の酸化、熱、又は光誘発される分解に対する安定剤としての成分（ｂ）及び（ｃ）の使用である。
【０１６９】
放射線硬化性組成物におけるナノスケール充填剤と光開始剤との組み合わせについて、低カラーフォーメーションにより測定された相乗効果もまた、観測される。低カラーフォーメーションは、硬化直後、また、酸素、熱、光にさらされた条件下での長期間老化直後に観測される。
【０１７０】
それゆえ、本発明はまた、
（ａ）少なくとも一つのエチレン性不飽和重合性化合物、又はカチオン重合性化合物、
（ｂ）少なくとも一つのナノスケール充填剤、及び、
（ｃ）エチレン性不飽和重合性化合物又はカチオン重合性化合物を硬化させるのに適した光開始剤の少なくとも一つ
よりなる組成物を目的ともしている。
【０１７１】
適する光開始剤は、例えば、ベンゾフェノン類、−活性化アセトフェノン類、ビスアシルホスフィンオキシド類（ＢＡＰＯ）、モノアシルホスフィノオキシド類（ＭＡＰＯ）、アルコキシアミン類、チオキサントン類、ベンゾイン類、ベンジルケタール類、ベンゾインエーテル類、α−ヒドロキシ−アルキルフェノン類及び−アミノアルキルフェノン類からなる群から選ばれる
【０１７２】
陽イオンで硬化可能（重合可能）なのは例えばエポキシ類とエポキシ／アクリレートの混成物の類である。
【０１７３】
本発明はまた、エチレン性不飽和重合可能な化合物若しくはカチオン重合可能な化合物を硬化させる方法であって、該化合物に
（ｂ）少なくとも一つのナノスケール充填剤
（ｃ）エチレン性不飽和重合性化合物若しくはカチオン重合性化合物を硬化させるのに適した光開始剤の少なくとも一つ
を添加し、そのようにして得られた混合物を紫外線若しくは日光又は日光に等しい光源で照射することよりなる方法をも目的としている。
【０１７４】
本発明の好ましい実施態様はそれゆえ、紫外線照射又は日光、又は日光に等しい光源でエチレン性不飽和重合性化合物又はカチオン重合性化合物を硬化させるための光開始剤としての成分（ｂ）及び成分（ｃ）の使用である。
【０１７５】
酸化、熱、又は光誘発される分解に耐性を持つ合成の重合体特に熱可塑性重合体。
【０１７６】
光化学的に硬化した本組成物（ナノ複合材料；ｎａｎｏｃｏｍｐｏｓｉｔｅｓ）は、着色及び透明ゲルコートとして適している。それらはまた紫外線硬化により製造される薄いコーテイングに適している。
【０１７７】
相乗効果は、Ｎ−アルコキシ立体障害性アミン類とナノスケール充填剤からなる重合体組成物の難燃特性についても観察される。したがって、これらの難燃性組成物も本発明の一つの対象である。
【０１７８】
本発明はまた、
（ａ）重合体の基材、
（ｂ）少なくとも一つのナノスケール充填剤及び、
（ｃ）窒素原子上でアルコキシ基により置換された立体障害性アミン系安定剤、窒素原子上でシクロアルコキシ部分により置換された立体障害性アミン系光安定剤、窒素原子に更にヒドロキシ基で置換されたアルコキシが置換した立体障害性アミン系安定剤からなる群より選択される化合物の少なくとも一つ、
からなる難燃性重合体組成物にも関するものである。
【０１７９】
本難燃性成分は従来の難燃性成分を含んで良い。
【０１８０】
したがって、本発明は、
（ａ）重合体の基材、
（ｂ）少なくとも一つのナノスケール充填剤、
（ｃ）窒素原子上でアルコキシ基により置換された立体障害性アミン系安定剤、窒素原子上でシクロアルコキシ部分により置換された立体障害性アミン系光安定剤、窒素原子上で更にヒドロキシ基で置換されたアルコキシにより置換された立体障害性アミン系安定剤からなる群より選択される化合物の少なくとも一つ、
（ｄ）臭素化合物難燃剤、リンを含む難燃剤そして無機化合物の難燃剤からなる群より選択される少なくとも一つの化合物
からなる難燃性重合体組成物にも関するものである。
【０１８１】
本難燃性組成物の立体障害性アミン類は本明細中に記載されている通りのものである。例えばそれは、式：
【化１３】
2004530785.tif 000014
【０１８２】
（式中、Ｒ’は
【化１４】
2004530785.tif 000015
を表す。）で表されるものである
【０１８３】
この特定のヒドロカルビルオキシ立体障害性アミン安定剤、ＣＡＳ＃１９１６８０−８１−６、は米国特許Ｎｏ．５，８４４，０２６に記載されており、該特許の開示事項は、参考文献としてここに組み込まれている。米国特許Ｎｏ．５，８４４，０２６に開示されている他のヒドロカルビルオキシ立体障害性アミン安定剤及びそこに製造方法により規定された生成物もまた、本難燃性組成物に適している。
【０１８４】
本難燃性組成物の中の従来の難燃剤成分、成分（ｄ）は例えば、以下の群から選択される少なくとも一つの化合物である。
テトラフェニルレソシノールジホスファイト（フィロルフレックス（登録商標）ＲＤＰ、アクゾノベル社製）、クロロアルキルホスフェートエステル類（アンチブレーズ（登録商標）ＡＢ−１００、アルブライト＆ウイルソン社製；フィロル（登録商標）ＦＲ−２、アクゾノベル社製）、ポリ臭素化ジフェニルオキシド（ＤＥ−６０Ｆ、グレイトレイクス社製）、デカブロモジフェニルオキシド（ＤＢＤＰＯ、サイテックス（登録商標）１０２Ｅ）、三酸化アンチモン（Ｓｂ2Ｏ3）；五酸化アンチモン（Ｓｂ2Ｏ5）；トリス［３−ブロモ−２，２−ビス（ブロモメチル）プロピル］ホスフェート（ＰＢ３７０（登録商標），ＦＭＣ社製）、トリフェニルホスフェート；ビスフェノールＡのビス（２，３−ジブロモプロピルエーテル）（ＰＥ６８）、ポリリン酸アンモニウム（ＡＰＰ）又は、ホスタフラム（登録商標）ＡＰ７５０、レソルシノールジホスフェートオリゴマー（ＲＤＰ）、臭素化エポキシ樹脂、エチレン−ビス（テトラブロモフタルイミド）（サイテックス（登録商標）ＢＴ−９３）、ビス（ヘキサクロロシクロペンタジエノ）シクロオクタン（デクロランプラス（登録商標））、硫酸カルシウム、塩素化パラフィン類、炭酸マグネシウム、リン酸メラミン類、ピロリン酸メラミン類、三酸化モリブデン、酸化亜鉛、１，２−ビス（トリブロモフェノキシ）エタン（ＦＦ６８０）、テトラブロモ−ビスフェノールＡ（サイテックス（登録商標）ＲＢ１００）、水酸化マグネシウム、アルミニウム三水和物、ホウ酸亜鉛、エチレンジアミンジホスフェート（ＥＤＡＰ）、シリカ、シリコン類、珪酸カルシウム、珪酸マグネシウム及びエチレンビス−（ジブロモ−ノルボルナンジカルボキシイミド）、（サイテックス（登録商標）ＢＮ−４５１）。
【０１８５】
以下の実施例は、本発明をより詳細に説明する。それらはどんなやり方であっても本発明を限定するものとして解釈されるべきではない。本発明は本発明の精神と範囲を逸脱しない、特定の実施例のすべての変形と修正形を網羅すると断言する。特に記載のない限りは、部及びパーセンテージは重量による。
【０１８６】
実施例１：安定化ポリアミド
【０１８７】
添加剤と粘土をライストリッツ（Ｌｅｉｓｔｒｉｔｚ）社製２７ｍｍツインスクリュー押出機でポリアミド−６，６ポリマーへと押出配合する。加工温度は２４６°Ｃ、２６０°Ｃ、２６０°Ｃであり、ダイ温度は２６０°Ｃである。射出成形プラック（５０．８ｍｍｘ５０．８ｍｍｘ１．５ｍｍ）を、ＢＯＹ５０マシン上で製造する。ここで、円筒温度は２６５ないし２７５°Ｃ、ノズル温度は２７５°Ｃである。耐候性試験をアトラスＣＩ−６５キセノンアークウエザロメーター（ＸＡＷ）を用い、操作はインテリアーオート（ＳＡＥＪ１８８５）又はエクステリアーオート（ＳＡＥＪ１９６０）のどちらかの条件を用いて行なった。どちらの方法も、強い照射（０．５５Ｗ／ｍ2）と高い温度（ＳＡＥＪ１８８５で黒色パネル８９°Ｃ、ＳＡＥＪ１９６０で７０°Ｃ）で操作されたキセノンアークウエザロメーターを用いる。これらの方法間の重大な違いはＳＡＥＪ１９６０での操作サイクルの一部分において水のスプレーが用いられることである。
【０１８８】
色の測定は、１０段階、広視界領域、ＡＳＴＭＤ１９２５に従い、鏡面を含むスペクトル光測定器ＤＣＩＳＦ６００で行なう。
【０１８９】
以下の配合物１〜４は、ポリアミドを基準とした重量％で次の添加剤を含む。
【０１９０】
１) 安定化されていない
２）０．２５％チヌビン（登録商標）７７０、０．２５％チマソルブ（登録商標）９４４、０．１２５％イルガノックス（登録商標）１０９８、０．１２５％イルガフォス（登録商標）１６８
３）５．０％ナノマー（登録商標）Ｉ．４２Ｅ
４）０．２５％チヌビン（登録商標）７７０、０．２５％チマソルブ（登録商標）９４４、０．１２５％イルガノックス（登録商標）１０９８、０．１２５％イルガフォス（登録商標）１６８及び５．０％ナノマー（登録商標）１．４２Ｅ
【０１９１】
立体障害性アミン安定剤のチヌビン（登録商標）７７０とチマソルブ（登録商標）９４４の組み合わせは、熱可塑性プラスチック類の安定化に使用し得る立体障害性アミン安定剤の代表的なものである。
【０１９２】
エクステリアーキセノン暴露（ＳＡＥＪ１９６０）についてのデルタＥ結果を以下の表に示す。
【０１９３】
【表１】
2004530785.tif 000016
【０１９４】
ナノスケール充填剤ナノマーＩ．４２Ｅと共に、立体障害性アミン安定剤のチヌビン７７０とチマソルブ９４４の両方を含む配合物４）は低カラーフォーメーションで測定された相乗効果の安定化を示すということがわかる。
【０１９５】
チヌビン７７０はビス（２，２，６，６−テトラメチルピペリジル）セバケートである。チマソルブ９４４は、４，４’−ヘキサメチレン−ビス（アミノ−２，２，６，６−テトラメチルピペリジン）と２，４−ジクロロ−６−第三オクチルアミノ−ｓ−トリアジンの重縮合物である。イルガノックス１０９８はＮ，Ｎ'−ヘキサン−１，６−ジイルビス−（３−（３，５−ジ−第三ブチル−４−ヒドロキシフェニルプロピオナミド））である。イルガフォス１６８はトリス（２，４−ジ−第三ブチルフェニル）ホスファイトである。チヌビン、チマソルブ、イルガノックスそしてイルガフォスはチバスペシャリティーケミカルズ社の登録商標である。
【０１９６】
ナノマーＩ．４２Ｅは表面改質のモンモリロナイト鉱物であり、イリノイ州、アーリントンハイツのナノコール社から入手可能である。それは、乾燥粒子サイズ１６ないし２２ミクロン、比重２．６、黄褐色、９８％以上のモンモリロナイト、平均アスペクト比３００ないし５００、厚さ約１ｎｍ、水分１２％という特徴を持つ。
【０１９７】
実施例２：安定化ポリアミド
【０１９８】
サザンクレイ社より入手可能のナノスケール粘土クロイサイト（Ｃｌｏｉｓｉｔｅ）３０Ｂをさらに使用して、実施例１を繰り返す。
【０１９９】
配合物１）〜４）は実施例１にあるとおりである。
配合物５）は、クロイサイト３０Ｂを５％含む。
配合物６）は、０．２５％チヌビン７７０、０．２５％チマソルブ９４４、０．１２５％イルガノックス１０９８、０．１２５％イルガフォス１６８及び５．０％クロイサイト３０Ｂを含有する。
【０２００】
エクステリアーキセノン暴露（ＳＡＥＪ１９６０）についてのデルタＥ結果を以下の表に示す。
【０２０１】
【表２】
2004530785.tif 000017
【０２０２】
ナノスケール充填剤と共に、立体障害性アミン安定剤のチヌビン７７０とチマソルブ９４４の両方を含む配合物４）及び６）は低カラーフォーメーションで測定された相乗的効果の安定化を示すということがわかる。
【０２０３】
クロイサイト３０は三元系のアンモニウム塩で改質された天然のモンモリロナイトのナノスケール充填剤である。三元系のアンモニウム塩はＣＨ3Ｎ+（ＣＨ2ＣＨ2ＯＨ）ＴＣｌ-であり、ここでＴは水素化牛脂である。乾燥粒子サイズは次に示すとおりである：１０％が２ミクロン以下、５０％が６ミクロン以下、９０％が１３ミクロン以下。オフホワイト色。疎嵩密度１４．２５ｌｂｓ／ｆｔ3、充填嵩密度２２．７１ｌｂｓ／ｆｔ3、比重１．９８ｇ／ｃｃ。Ｘ線ｄ001＝１８．５Å。
【０２０４】
インテリアーキセノン暴露（ＳＡＥＪ１８８５）についてのデルタＥ結果を以下の表に示す。
【表３】
2004530785.tif 000018
ナノスケール充填剤と共に、立体障害性アミン安定剤のチヌビン７７０とチマソルブ９４４の両方を含む配合４）と６）は低カラーフォーメーションで測定された相乗的安定化を示すということがわかった。
【０２０５】
実施例３：熱可塑性オレフィン類の安定化
【０２０６】
成形、試験片の製造を、顔料、ホスファイト、フェノール性抗酸化剤又はヒドロキシルアミン、ステアリン酸金属塩、紫外線吸収剤又は立体障害性アミン安定剤、又は紫外線吸収剤と立体障害性アミン安定剤の混合物を含む熱可塑性オレフィン（ＴＰＯ）ペレットの射出成形で行なった。
【０２０７】
顔料により着色されたＴＰＯペレットを、純粋な顔料又は濃縮した顔料、補助添加剤そして商業的に入手可能なＴＰＯから、一般的な多目的スクリュー（２４：１Ｌ／Ｄ）のついたスーペリアー／エムピーエム１’（Ｓｕｐｅｒｉｏｒ／ＭＰＭ１’）シングルスクリュー押出機中２００oＣで成分を混ぜることにより製造し、水浴中で冷却し、ペレット化した。得られたペレットは射出成形機で約１９０oＣで、６０ミル、２’ｘ２’のプラックへと成形される。
【０２０８】
エチリデンノルボルネンのような三元系成分を含む又は含まないのプロピレンとエチレンの共重合体を含む、その場で反応された共重合体若しくは混合生成物であるゴム改質剤と混合したポリプロピレンからなる顔料で着色されたＴＰＯ配合物を、有機リン酸化合物を用いて又用いずにＮ，Ｎ−ジアルキルヒドロキシルアミン又は立体障害性フェノール系抗酸化剤からなるベース安定化システムにより安定化させる。
【０２０９】
最終配合物におけるすべての添加剤と顔料の濃度は、樹脂に基づいて重量％で表される。
【０２１０】
配合物は、熱可塑性オレフィンのペレットと一つ以上の以下の成分を含む：０．０ないし２．０％の顔料、０．０ないし５０．０％のタルク（従来のマイクロスケール充填剤）、０．０ないし１０％の改質されたモンモリロナイトのナノスケール充填剤、０．０ないし０．１％のホスファイト、０．０ないし１．２５％のフェノール系抗酸化剤、０．０ないし０．１％のヒドロキシルアミン、０．０５ないし０．１０％のステアリン酸カルシウム、０．０ないし１．２５％の紫外線吸収剤、０．０ないし１．２５％の立体障害性アミン安定剤（チヌビン７７０とチマソルブ９４４）。
【０２１１】
成分を押出及び成形に先立ってタンブルドライヤーで乾燥混合させた。テストプラックを金属フレーム中に据え付け、アトラスＣｉ６５キセノンアークウエザロメーター中でブラックパネル温度７０oＣ、３４０ｎｍで０．５５Ｗ／ｍ2、及び相対湿度５０％で。断続的に明／暗のサイクルと水の噴霧をして暴露する（自動車技術者協会ＳＡＥＪ１９６０試験法）。試験片を、ＡＳＴＭＤ２２４４−７９に従う反射率モードにより応用色システム光スペクトル測定器で、約６２５ｋＪ間隔で色測定を行うことにより試験した。集められたデータはデルタＥ、Ｌ＊、ａ＊そしてｂ＊の値を含む。光沢の測定をＡＳＴＭＤ５２３にしたがって、６０°でＢＹＫ−ガードナー曇り／光沢計でおこなった。
【０２１２】
ナノスケール充填剤と立体障害性アミン光安定剤の組み合わせを含むＴＰＯテストプラックは、ウエザロメーターの条件下で相乗的に安定化されていることが判明した。
【０２１３】
実施例４：熱可塑性プラスチック類の安定化
【０２１４】
立体障害性アミン成分を次の立体障害性アミン類に置き換えて実施例１〜３を繰り返す。
【０２１５】
オリゴマーの化合物、４，４’−ヘキサメチレンビス（アミノ−（１−プロピルオキシ−２，２，６，６−テトラメチルピペリジン））と２−クロロ−４，６−ビス（ジブチルアミノ）−ｓ−トリアジンを末端基に付加された４，４’−ヘキサメチレンビス（アミノ−（１−プロピルオキシ−２，２，６，６−テトラメチルピペリジン））と２，４−ジクロロ−６−［（１−プロピルオキシ−２，２，６，６−テトラメチルピペリジン−４−イル）ブチルアミノ］−ｓ−トリアジンの縮合生成物（以下の対応するＮ−Ｈ立体障害性アミンのｎ−プロポキシ誘導体）；
【化１５】
2004530785.tif 000019
式中、Ｒ’は
【化１６】
2004530785.tif 000020
を表す。
【０２１６】
オリゴマーの化合物。４，４’−ヘキサメチレンビス（アミノ−（２，２，６，６−テトラメチルピペリジン））と２−クロロ−４，６−ビス（ジブチルアミノ）−ｓ−トリアジンを末端付加された２，４−ジクロロ−６−［（２，２，６，６−テトラメチルピペリジン−４−イル）ブチルアミノ］−ｓ−トリアジンの縮合生成物；
ビス（２，２，６，６−テトラメチルピペリジン−４−イル）セバケート；
２，４−ジクロロ−６−第三−オクチルアミノ−ｓ−トリアジンと４，４’−ヘキサメチレンビス（アミノ−２，２，６，６−テトラメチルピペリジン）の重縮合物；
１−（２−ヒドロキシエチル）−２，２，６，６−テトラメチル−４−ヒドロキシピペリジンと琥珀酸の重縮合物；
１−（２−ヒドロキシエチル）−２，２，６，６−テトラメチル−４−ヒドロキシピペリジンと琥珀酸の重縮合物と、２，４−ジクロロ−６−第三−オクチルアミノ−ｓ−トリアジンと４，４’−ヘキサメチレンビス（アミノ−２，２，６，６−テトラメチルピペリジン）の重縮合物との混合物；
ビス（１，２，２，６，６−ペンタメチルピペリジニ−４−イル）セバケート；
ジ（１，２，２，６，６−ペンタメチルピペリジン−４−イル）（３，５−ジ−第三ブチル−４−ヒドロキシベンジル）ブチルマロネート；
２，４−ジクロロ−６−モルホリノ−ｓ−トリアジンと４，４’−ヘキサメチレンビス（アミノ−２，２，６，６−テトラメチルピペリジン）の重縮合物；
２，４−ジクロロ−６−モルホリノ−ｓ−トリアジンと４，４’−ヘキサメチレンビス（アミノ−（１−メチル−２，２，６，６−テトラメチルピペリジン））の重縮合物；
Ｎ，Ｎ’，Ｎ’，Ｎ’’−テトラキス［（４，６−ビス（ブチル−１，２，２，６，６−ペンタメチルピペリジン−４−イル）−アミノ−ｓ−トリアジン−２−イル］−１，１０−ジアミノ−４，７−ジアザデカン；
【化１７】
2004530785.tif 000021
、
【化１８】
2004530785.tif 000022
であり、
ｎは２ないし２００の範囲の数を表す；及び
【化１９】
2004530785.tif 000023
。
優れた安定化の結果が得られる。
【０２１７】
実施例５：熱可塑性プラスチック類の安定化
【０２１８】
ポリプロピレンと高密度ポリエチレンでポリアミドとＴＰＯを置き換えて実施例１ないし４を繰り返した。優れた安定化の結果を得た。
【０２１９】
実施例６：ポリプロピレン繊維の難燃性
【０２２０】
繊維グレードのポリプロピレンを、試験添加剤と乾燥混合したあと２３４oＣで溶融混合し、ペレットにした。すべての配合物は溶融する加工安定化のシステムを含む。十分に配合されペレット化された樹脂をヒルズ研究所モデルの繊維押出機を用いて２４６oＣで紡糸した。紡糸された４１フィラメントのトウを最終的なデニールが６１５／４１となるように１：３．２の比率で延伸した。
【０２２１】
繊維を次にロウソンヘンフィル分析編み機（Ｌａｗｓｏｎ−Ｈｅｍｐｈｉｌｌ  Ａｎａｌｙｓｉｓ  ｋｎｉｔｔｅｒ）で編み短靴下を作った。各々のサンプルにつき１０の複製品をＮＦＰＡ７０１−１９９６の垂直燃焼方法のもと試験した。火が取り除かれた後、編み込まれた短靴下がなくなる秒単位の時間が"アフターフレーム"として報告される。難燃剤が含まれていないブランクサンプルに比較してアフターフレームが短いことが観測されるとき難燃剤としての効率が実証される。素材からのしずくの燃焼時間と重量の減少も記録した。ナノスケール充填剤とＮ−アルコキシ立体障害性アミン安定剤の両方を含む本組成物は、卓越した難燃特性を示すことをデータが実証している。
Ｎ−アルコキシ立体障害性アミン
【化２０】
2004530785.tif 000024
（式中、Ｒ’は
【化２１】
2004530785.tif 000025
を表す。）
は、これは本組成物においては例外的な難燃特性を示すものである。
【０２２２】
実施例７：ポリプロピレン繊維の難燃性
【０２２３】
更に従来の難燃剤を含めて、実施例６を繰り返した。Ｎ−アルコキシで置換された立体障害性アミン安定剤に加えて、ハロゲン化物難燃剤が配合物の中に含まれる。典型的な配合物は、Ｎ−アルコキシ立体障害性アミンと以下のような難燃剤を含む：トリス（３−ブロモ−２，２ビス（ブロモメチル）プロピル）ホスフェート（ＦＭＣＰＢ３７０）；ビスフェノールＡビス（２，３−ジブロモプロピルエーテル）（ＰＥ６８）；デカブロモジフェニルオキシド（ＤＢＤＰＯ）；エチレンビス−テトラブロモフタリミド（サテックス  ＢＴ−９３）；又はエチレンビス−ジブロモノルボルナン−ジ−カルボキシミド（サテックス  ＢＮ−４５１）他の配合はエチレンジアミンジホスフェート（ＥＤＡＰ）のようなリンをベースにした難燃剤を含んでも良い。データは、ナノスケール充填剤、Ｎ−アルコキシ立体障害性アミン安定剤そして従来の難燃剤からなる本組成物が優れた難燃特性を示すことを実証した。
【０２２４】
実施例８：ポリプロピレンの厚い部材の難燃性
【０２２５】
成形グレードのポリプロピレンをテスト用添加剤と乾燥混合し、ペレットへと溶融配合される。Ｎ−アルコキシ立体障害性アミン安定剤に加えて、ハロゲン化物難燃剤が配合の中に含まれ得る。典型的な配合物はＮ−アルコキシ立体障害性アミンと以下のような難燃剤を含み得る：トリス（３−ブロモ−２，２ビス（ブロモメチル）プロピル）ホスフェート（ＦＭＣＰＢ３７０）；ビスフェノールＡビス（２，３−ジブロモプロピルエーテル）（ＰＥ６８）；デカブロモジフェニルオキシド（ＤＢＤＰＯ）；エチレンビス−テトラブロモフタリミド（サテックスＢＴ−９３）；エチレンビス−ジブロモノルボルナン−ジ−カルボキシミド（サテックスＢＮ−４５１）。他の配合物は臭素化物難燃剤に加えてＳｂ2Ｏ3を含み得る。その他の配合物はエチレンジアミンジホスフェート（ＥＤＡＰ）のようなリンをベースとした難燃剤を含んで良い。十分に配合されペレット化された樹脂をワバッシュ（Ｗａｂａｓｈ）圧縮成形機を使い試験片へと圧縮成形した。
【０２２６】
試験プラックをＵＬ−９４垂直燃焼条件のもと試験した。少なくとも３つの複製品を試験した。一回目と二回目の火が取り除かれた後、テストサンプルがなくなるまでの平均時間が秒で報告される。フレーム時間が短いことを観測したとき難燃剤としての効率が実証される。データはナノスケール充填剤とＮ−アルコキシ立体障害性アミン安定剤の両方を含む本組成物が、優れた難燃剤としての特性を示すことを実証している。更に、ナノスケール充填剤、Ｎ−アルコキシ立体障害性アミン安定剤及び従来の難燃剤からなる本組成物もまた優れた難燃特性を示す。本難燃性組成物には優れた光安定性もまた観測された。
【０２２７】
実施例９：難燃性
【０２２８】
ＰＰの基材をＴＰＯの厚い部材、ＡＢＳ成形用途及びＨＩＰＳ（耐衝撃性ポリスチレン）の成形用途に用いられるものから選択される基材で置きかえて実施例８を繰り返した。優れた難燃特性と光安定性が観測された。
【国際公開パンフレット】
2004530785.tif 000026
2004530785.tif 000027
2004530785.tif 000028
2004530785.tif 000029
2004530785.tif 000030
2004530785.tif 000031
2004530785.tif 000032
2004530785.tif 000033
2004530785.tif 000034
2004530785.tif 000035
2004530785.tif 000036
2004530785.tif 000037
2004530785.tif 000038
2004530785.tif 000039
2004530785.tif 000040
2004530785.tif 000041
2004530785.tif 000042
2004530785.tif 000043
2004530785.tif 000044
2004530785.tif 000045
2004530785.tif 000046
2004530785.tif 000047
2004530785.tif 000048
2004530785.tif 000049
2004530785.tif 000050
2004530785.tif 000051
2004530785.tif 000052
2004530785.tif 000053
2004530785.tif 000054
2004530785.tif 000055
2004530785.tif 000056
2004530785.tif 000057
2004530785.tif 000058
2004530785.tif 000059
2004530785.tif 000060
2004530785.tif 000061
2004530785.tif 000062
2004530785.tif 000063
2004530785.tif 000064
2004530785.tif 000065
2004530785.tif 000066
2004530785.tif 000067
2004530785.tif 000068
2004530785.tif 000069
2004530785.tif 000070
2004530785.tif 000071
2004530785.tif 000072
2004530785.tif 000073
2004530785.tif 000074
2004530785.tif 000075
2004530785.tif 000076
2004530785.tif 000077
2004530785.tif 000078
2004530785.tif 000079
2004530785.tif 000080
【国際調査報告】
2004530785.tif 000081
2004530785.tif 000082
2004530785.tif 000083